(57)【要約】カーペットのための無溶媒清浄化・処理用組成物が記載されている。この組成物は、染み遮断ポリマー、シルセスキオキサン、抗汚染ポリマー、界面活性剤および任意に金属イオン封鎖剤または塩の水溶液を含む。【特許請求の範囲】
【請求項１】
染み遮断剤、シルセスキオキサンおよび界面活性剤を含み、ｐＨが少なくとも６である水性の組成物。
【請求項２】
前記染み遮断剤は、少なくとも一種以上のα−および／またはβ−置換アクリル酸モノマーから誘導されたポリマーを含む、請求項１に記載の組成物。
【請求項３】
前記α−および／またはβ−置換アクリル酸モノマーは、ポリメタクリル酸、メタクリル酸とメタクリル酸と共重合可能な一種以上の他のモノマーとのコポリマー、ポリメタクリル酸とメタクリル酸コポリマーとのブレンドである、請求項２に記載の組成物。
【請求項４】
前記ポリマーはメタクリル酸とブチルアクリレートとのコポリマーを含む、請求項３に記載の組成物。
【請求項５】
前記シルセスキオキサンは式Ｒ−Ｓｉ（ＯＲ’）3（式中、Ｒは炭素原子数１〜７の置換炭化水素基または非置換炭化水素基であり、Ｒ’は炭素原子数１〜４のアルキル基である）の化合物を含む、請求項１に記載の組成物。
【請求項６】
前記シルセスキオキサンは式Ｒ−Ｓｉ（ＯＲ’）3（式中、Ｒは炭素原子数１〜７の非置換炭化水素基であり、Ｒ’は炭素原子数１〜４のアルキル基である）の化合物を含む、請求項５に記載の組成物。
【請求項７】
前記シルセスキオキサンは式Ｒ−Ｓｉ（ＯＲ’）3（式中、ＲおよびＲ’は−ＣＨ3である）の化合物を含む、請求項５に記載の組成物。
【請求項８】
前記シルセスキオキサンは、Ｒ−Ｓｉ（ＯＲ’）3と、Ｓｉ（ＯＲ’）4およびＲ2−Ｓｉ（ＯＲ’）2またはそれらの組み合わせから選択されたシラン（式中、Ｒは炭素原子数１〜７の非置換炭化水素基であり、Ｒ’は炭素原子数１〜４のアルキル基である）との共縮合物を含む、請求項１に記載の組成物。
【請求項９】
前記界面活性剤は炭化水素界面活性剤を含む、請求項１に記載の組成物。
【請求項１０】
前記炭化水素界面活性剤はアニオン界面活性剤である、請求項９に記載の組成物。
【請求項１１】
前記アニオン界面活性剤は、キシレンスルホン酸ナトリウム、ラウリル硫酸ナトリウム、ミリスチル硫酸ナトリウム、ラウリルエーテル（２）硫酸ナトリウム、デシル硫酸ナトリウム、ミリスチルエーテル硫酸アンモニウム、ノニルフェノールポリグリコールエーテル（１５）硫酸ナトリウム、Ｃ16〜Ｃ18α−オレフィンスルホン酸ナトリウム、ドデシルベンゼンスルホン酸ナトリウム、ナフチルスルホン酸ナトリウム、ジヘキシルスルホコハク酸ナトリウム、ラウリン酸ナトリウム、ステアリン酸ナトリウム、エーテル（５）ステアリン酸ナトリウム、リシノール酸カリウム、ミリストイルサルコシンナトリウム、Ｎ−メチル−Ｎ−オレイルタウレートナトリウムまたはそれらの組み合わせである、請求項１０に記載の組成物。
【請求項１２】
前記炭化水素界面活性剤は、少なくとも１８のＨＬＢ値を有する非イオン界面活性剤である、請求項９に記載の組成物。
【請求項１３】
前記非イオン界面活性剤はノニルフェノールポリエチレングリコールエーテルである、請求項１２に記載の組成物。
【請求項１４】
前記炭化水素界面活性剤はアニオン界面活性剤と非イオン界面活性剤との組み合わせを含む、請求項９に記載の組成物。
【請求項１５】
前記炭化水素界面活性剤は、キシレンスルホン酸ナトリウム、ラウリル硫酸ナトリウム、ミリスチル硫酸ナトリウム、ラウリルエーテル（２）硫酸ナトリウム、デシル硫酸ナトリウム、ミリスチルエーテル硫酸アンモニウム、ノニルフェノールポリグリコールエーテル（１５）硫酸ナトリウム、Ｃ16〜Ｃ18α−オレフィンスルホン酸ナトリウム、ドデシルベンゼンスルホン酸ナトリウム、ナフチルスルホン酸ナトリウム、ジヘキシルスルホコハク酸ナトリウム、ラウリン酸ナトリウム、ステアリン酸ナトリウム、エーテル（５）ステアリン酸ナトリウム、リシノール酸カリウム、ミリストイルサルコシンナトリウム、Ｎ−メチル−Ｎ−オレイルタウレートナトリウム、ノニルフェノールポリエチレングリコールエーテルまたはそれらの組み合わせである、請求項９に記載の組成物。
【請求項１６】
前記炭化水素界面活性剤はキシレンスルホン酸ナトリウムおよびノニルフェノールポリエチレングリコールエーテルを含む、請求項１４に記載の組成物。
【請求項１７】
前記ｐＨは６〜８である、請求項１に記載の組成物。
【請求項１８】
前記染み遮断剤は、ポリメタクリル酸、メタクリル酸とメタクリル酸と共重合可能な一種以上の他のモノマーとのコポリマーおよびポリメタクリル酸とメタクリル酸コポリマーとのブレンドから誘導されたポリマーを含み、
前記シルセスキオキサンは式Ｒ−Ｓｉ（ＯＲ’）3（式中、Ｒは炭素原子数１〜７の置換炭化水素基または非置換炭化水素基であり、Ｒ’は炭素原子数１〜４のアルキル基である）の化合物を含み、
前記界面活性剤は、キシレンスルホン酸ナトリウム、ラウリル硫酸ナトリウム、ミリスチル硫酸ナトリウム、ラウリルエーテル（２）硫酸ナトリウム、デシル硫酸ナトリウム、ミリスチルエーテル硫酸アンモニウム、ノニルフェノールポリグリコールエーテル（１５）硫酸ナトリウム、Ｃ16〜Ｃ18α−オレフィンスルホン酸ナトリウム、ドデシルベンゼンスルホン酸ナトリウム、ナフチルスルホン酸ナトリウム、ジヘキシルスルホコハク酸ナトリウム、ラウリン酸ナトリウム、ステアリン酸ナトリウム、エーテル（５）ステアリン酸ナトリウム、リシノール酸カリウム、ミリストイルサルコシンナトリウム、Ｎ−メチル−Ｎ−オレイルタウレートナトリウム、ノニルフェノールポリエチレングリコールエーテルまたはそれらの組み合わせであり、
前記ｐＨは６〜８である、請求項９に記載の組成物。
【請求項１９】
前記染み遮断剤はメタクリル酸とブチルアクリレートとのコポリマーを含み、
前記シルセスキオキサンは式Ｒ−Ｓｉ（ＯＲ’）3（式中、ＲおよびＲ’は−ＣＨ3である）の化合物を含み、
前記界面活性剤はキシレンスルホン酸ナトリウムおよびノニルフェノールポリエチレングリコールエーテルを含み、
前記ｐＨは６〜８である、請求項９に記載の組成物。
【請求項２０】
前記組成物は、
（ａ）１〜４重量％の染み遮断剤
（ｂ）１〜４重量％のシルセスキオキサンおよび
（ｃ）１〜４重量％の界面活性剤
を含む、請求項１に記載の組成物。
【請求項２１】
前記組成物は、
（ａ）２〜３重量％の染み遮断剤
（ｂ）２〜３重量％のシルセスキオキサンおよび
（ｃ）２〜３重量％の界面活性剤
を含む、請求項１に記載の組成物。
【請求項２２】
金属イオン封鎖剤、塩またはそれらの組み合わせをさらに含む、請求項１に記載の組成物。
【請求項２３】
前記金属イオン封鎖剤は、ＥＤＴＡまたはその塩、クエン酸またはその塩、ホウ酸またはその塩、ニトリロ三酢酸またはその塩、金属オルトリン酸塩、アルカリトリポリリン酸塩、アルカリ金属ピロリン酸塩、アルカリ金属ヘキサメタリン酸塩またはそれらの混合物を含む、請求項２２に記載の組成物。
【請求項２４】
前記金属イオン封鎖剤はトリポリリン酸ナトリウムを含む、請求項２３に記載の組成物。
【請求項２５】
前記組成物は１重量％未満の有機溶媒を含む、請求項１に記載の組成物。
【請求項２６】
前記組成物は０．５重量％未満の有機溶媒を含む、請求項１に記載の組成物。
【請求項２７】
前記組成物は０．１重量％未満の有機溶媒を含む、請求項１に記載の組成物。
【請求項２８】
前記組成物は有機溶媒を本質的に含まない、請求項１に記載の組成物。
【請求項２９】
前記組成物は水をさらに含む、請求項１に記載の組成物。
【請求項３０】
耐汚染性および耐染み性を付与しつつ繊維ポリアミド基材を清浄化する方法であって、
（ａ）（ｉ）染み遮断剤
（ｉｉ）シルセスキオキサンおよび
（ｉｉｉ）界面活性剤
を含む少なくとも６のｐＨを有する水性組成物で前記基材を水抽出する工程と、
（ｂ）前記基材から前記組成物を真空除去する工程と、を含む方法。
【請求項３１】
前記染み遮断剤は、少なくとも一種以上のα−および／またはβ−置換アクリル酸モノマーから誘導されたポリマーを含む、請求項３０に記載の方法。
【請求項３２】
前記α−および／またはβ−置換アクリル酸モノマーは、ポリメタクリル酸、メタクリル酸とメタクリル酸と共重合可能な一種以上の他のモノマーとのコポリマー、ポリメタクリル酸とメタクリル酸コポリマーとのブレンドである、請求項３１に記載の方法。
【請求項３３】
前記ポリマーはメタクリル酸とブチルアクリレートとのコポリマーを含む、請求項３２に記載の方法。
【請求項３４】
前記シルセスキオキサンは式Ｒ−Ｓｉ（ＯＲ’）3（式中、Ｒは炭素原子数１〜７の置換炭化水素基または非置換炭化水素基であり、Ｒ’は炭素原子数１〜４のアルキル基である）の化合物を含む、請求項３０に記載の方法。
【請求項３５】
前記シルセスキオキサンは式Ｒ−Ｓｉ（ＯＲ’）3（式中、Ｒは炭素原子数１〜７の非置換炭化水素基であり、Ｒ’は炭素原子数１〜４のアルキル基である）の化合物を含む、請求項３４に記載の方法。
【請求項３６】
前記シルセスキオキサンは式Ｒ−Ｓｉ（ＯＲ’）3（式中、ＲおよびＲ’は−ＣＨ3である）の化合物を含む、請求項３４に記載の方法。
【請求項３７】
前記シルセスキオキサンは、Ｒ−Ｓｉ（ＯＲ’）3と、Ｓｉ（ＯＲ’）4およびＲ2−Ｓｉ（ＯＲ’）2またはそれらの組み合わせから選択されたシラン（式中、Ｒは炭素原子数１〜７の非置換炭化水素基であり、Ｒ’は炭素原子数１〜４のアルキル基である）との共縮合物を含む、請求項３０に記載の方法。
【請求項３８】
前記界面活性剤は炭化水素界面活性剤を含む、請求項３０に記載の方法。
【請求項３９】
前記炭化水素界面活性剤はアニオン界面活性剤である、請求項３８に記載の方法。
【請求項４０】
前記アニオン界面活性剤は、キシレンスルホン酸ナトリウム、ラウリル硫酸ナトリウム、ミリスチル硫酸ナトリウム、ラウリルエーテル（２）硫酸ナトリウム、デシル硫酸ナトリウム、ミリスチルエーテル硫酸アンモニウム、ノニルフェノールポリグリコールエーテル（１５）硫酸ナトリウム、Ｃ16〜Ｃ18α−オレフィンスルホン酸ナトリウム、ドデシルベンゼンスルホン酸ナトリウム、ナフチルスルホン酸ナトリウム、ジヘキシルスルホコハク酸ナトリウム、ラウリン酸ナトリウム、ステアリン酸ナトリウム、エーテル（５）ステアリン酸ナトリウム、リシノール酸カリウム、ミリストイルサルコシンナトリウム、Ｎ−メチル−Ｎ−オレイルタウレートナトリウムまたはそれらの組み合わせである、請求項３９に記載の方法。
【請求項４１】
前記炭化水素界面活性剤は非イオン界面活性剤である、請求項３８に記載の方法。
【請求項４２】
前記非イオン界面活性剤はノニルフェノールポリエチレングリコールエーテルである、請求項４１に記載の組成物。
【請求項４３】
前記炭化水素界面活性剤はアニオン界面活性剤と非イオン界面活性剤との組み合わせを含む、請求項３８に記載の方法。
【請求項４４】
前記炭化水素界面活性剤は、キシレンスルホン酸ナトリウム、ラウリル硫酸ナトリウム、ミリスチル硫酸ナトリウム、ラウリルエーテル（２）硫酸ナトリウム、デシル硫酸ナトリウム、ミリスチルエーテル硫酸アンモニウム、ノニルフェノールポリグリコールエーテル（１５）硫酸ナトリウム、Ｃ16〜Ｃ18α−オレフィンスルホン酸ナトリウム、ドデシルベンゼンスルホン酸ナトリウム、ナフチルスルホン酸ナトリウム、ジヘキシルスルホコハク酸ナトリウム、ラウリン酸ナトリウム、ステアリン酸ナトリウム、エーテル（５）ステアリン酸ナトリウム、リシノール酸カリウム、ミリストイルサルコシンナトリウム、Ｎ−メチル−Ｎ−オレイルタウレートナトリウム、ノニルフェノールポリエチレングリコールエーテルまたはそれらの組み合わせである、請求項３８に記載の方法。
【請求項４５】
前記炭化水素界面活性剤はキシレンスルホン酸ナトリウムおよびノニルフェノールポリエチレングリコールエーテルを含む、請求項４３に記載の方法。
【請求項４６】
前記組成物は６〜８の範囲内のｐＨを有する、請求項３０に記載の方法。
【請求項４７】
前記染み遮断剤は、ポリメタクリル酸、メタクリル酸とメタクリル酸と共重合可能な一種以上の他のモノマーとのコポリマーおよびポリメタクリル酸とメタクリル酸コポリマーとのブレンドから誘導されたポリマーを含み、
前記シルセスキオキサンは式Ｒ−Ｓｉ（ＯＲ’）3（式中、Ｒは炭素原子数１〜７の置換炭化水素基または非置換炭化水素基であり、Ｒ’は炭素原子数１〜４のアルキル基である）の化合物を含み、
前記界面活性剤は、キシレンスルホン酸ナトリウム、ラウリル硫酸ナトリウム、ミリスチル硫酸ナトリウム、ラウリルエーテル（２）硫酸ナトリウム、デシル硫酸ナトリウム、ミリスチルエーテル硫酸アンモニウム、ノニルフェノールポリグリコールエーテル（１５）硫酸ナトリウム、Ｃ16〜Ｃ18α−オレフィンスルホン酸ナトリウム、ドデシルベンゼンスルホン酸ナトリウム、ナフチルスルホン酸ナトリウム、ジヘキシルスルホコハク酸ナトリウム、ラウリン酸ナトリウム、ステアリン酸ナトリウム、エーテル（５）ステアリン酸ナトリウム、リシノール酸カリウム、ミリストイルサルコシンナトリウム、Ｎ−メチル−Ｎ−オレイルタウリン酸ナトリウム、ノニルフェノールポリエチレングリコールエーテルまたはそれらの組み合わせであり、
前記ｐＨは６〜８である、請求項３０に記載の方法。
【請求項４８】
前記染み遮断剤はメタクリル酸とブチルアクリレートとのコポリマーを含み、
前記シルセスキオキサンは式Ｒ−Ｓｉ（ＯＲ’）3（式中、ＲおよびＲ’は−ＣＨ3である）の化合物を含み、
前記界面活性剤はキシレンスルホン酸ナトリウムおよびノニルフェノールポリエチレングリコールエーテルを含み、
前記ｐＨは６〜８である、請求項３０に記載の方法。
【請求項４９】
前記組成物は、
（ａ）１〜４重量％の染み遮断剤
（ｂ）１〜４重量％のシルセスキオキサンおよび
（ｃ）１〜４重量％の界面活性剤
を含む、請求項３０に記載の方法。
【請求項５０】
前記組成物は、
（ａ）２〜３重量％の染み遮断剤
（ｂ）２〜３重量％のシルセスキオキサンおよび
（ｃ）２〜３重量％の界面活性剤
を含む、請求項３０に記載の方法。
【請求項５１】
金属イオン封鎖剤、塩またはそれらの組み合わせをさらに含む、請求項３０に記載の方法。
【請求項５２】
前記金属イオン封鎖剤は、ＥＤＴＡまたはその塩、クエン酸またはその塩、ホウ酸またはその塩、ニトリロ三酢酸またはその塩、金属オルトリン酸塩、アルカリトリポリリン酸塩、アルカリ金属ピロリン酸塩、アルカリ金属ヘキサメタリン酸塩またはそれらの混合物を含む、請求項５１に記載の方法。
【請求項５３】
前記金属イオン封鎖剤はトリポリリン酸ナトリウムを含む、請求項５２に記載の方法。
【請求項５４】
前記組成物は１重量％未満の有機溶媒を含む、請求項３０に記載の方法。
【請求項５５】
前記組成物は０．５重量％未満の有機溶媒を含む、請求項３０に記載の方法。
【請求項５６】
前記組成物は０．１重量％未満の有機溶媒を含む、請求項３０に記載の方法。
【請求項５７】
前記組成物は有機溶媒を本質的に含まない、請求項３０に記載の方法。
【請求項５８】
前記組成物は水をさらに含む、請求項３０に記載の方法。
【請求項５９】
前記基材はカーペットである、請求項３０に記載の方法。
【請求項６０】
前記基材はナイロンカーペットを含む、請求項５９に記載の方法。
【請求項６１】
前記組成物は水抽出工程中に１０秒未満から基材と接触している、請求項３０に記載の方法。
【請求項６２】
（ａ）（ｉ）染み遮断剤および
（ｉｉ）シルセスキオキサン
を含む水性組成物に前記基材を接触させる工程をさらに含む、請求項３０に記載の方法。
【発明の詳細な説明】
【技術分野】
【０００１】
本発明はカーペットのための新規無溶媒清浄化・処理用組成物に関する。本発明は、カーペットに抗汚染特性および染み開放特性を付与するために、これらの組成物でカーペットを清浄化し処理する方法にも関連する。
【背景技術】
【０００２】
多くの年月にわたって、カーペットは、居住用住宅および商用ビル内の美観と快適性の両方を改善するために好んで選ばれる床用敷物であった。新しい時には外観も利便性も非常に満足であるけれども、時間を経るとともにカーペットは、食品および飲料による染みと、そして歩行によって引き起こされる汚染付着による変色も必然的に受けやすい。
【０００３】
これらの汚染源の影響を最小にするために、カーペット工場で、または設置直後のいずれかで種々の処理が施工されてきた（以後、「早期施工処理」と呼ぶ）。こうした早期施工処理は、（ａ）耐汚染性をもたらすフルオロ脂肪族化合物およびシルセスキオキサンポリマー、（ｂ）繊維から染みへの接着を防止するとともに繊維から染みの開放を促進する染み遮断剤および（ｃ）それらの種々の組み合わせを含む。しかし、これらの早期施工処理はカーペットに対する良好な初期保護を与える場合があるけれども、汚染と染みの両方に耐える処理済みカーペット繊維の能力は、歩行摩耗および汚染と染みの蓄積により経時的に低下する。この時点で、カーペットは清浄化して初期外観を回復させなければならない。残念なことに、カーペットの清浄化と使用のサイクル中、早期施工処理は汚染物を通して効力がなくなるか、またはカーペットから解消され、染みおよび汚染から加速的変色を受けやすいままにする場合がある。
【０００４】
清浄化後にカーペットの満足な耐染み性および耐汚染性を維持するために（すなわち、早期施工処理済みカーペットの抵抗性を基準として清浄化済みカーペットの抵抗性を強化するために）、耐汚染剤および耐染み剤は、通常、別個の被着工程において清浄化済みカーペットに被着される。このポスト被着は、抗汚染化学薬品と清浄化洗浄剤系の不適合性およびこうした混合物の結果としての無効力性のゆえに必要とされる。例えば、パーフルオロアルキル基含有ポリマーなどの抗汚染化学薬品は、界面活性剤から分離しがちであり、よって保存寿命が限られる。さらに、抗汚染化学薬品と界面活性剤の有効性はｐＨに関連する。抗汚染化学薬品は酸性環境においてより有効である一方で、界面活性剤は塩基性環境においてより有効であるために、所望の特性を維持しつつ両方の成分を含有する単一組成物を製造することが難しくなる。
【０００５】
従って、一工程清浄化／処理プロセスを用いることが望ましいであろう。しかし、こうした一工程プロセスを効果的に用いるために、抗汚染剤および染み遮断剤は清浄化用洗浄剤と適合性でなければならない。さらに、こうした薬剤は真空条件下でカーペット繊維上に迅速に排出されなければならない。カーペットと清浄化用洗浄剤および処理剤の接触とこうした洗浄剤および薬剤の除去との間の時間枠が極めて短いからである。真空の利用は、汚い洗浄剤を含有する廃水に加えて処理剤を抽出させる傾向があり、不十分なカーペット長期保護の原因になる。
【発明の開示】
【発明が解決しようとする課題】
【０００６】
これらの試みにかかわらず、カーペットを同時に効果的に清浄化できるとともに清浄化済みカーペットへの長期的な抗汚染保護および染み遮断保護を提供できる無有機溶媒カーペット清浄化系が必要とされ続けている。
【課題を解決するための手段】
【０００７】
一態様において、本発明は、染み遮断ポリマー、シルセスキオキサン抗汚染ポリマー、界面活性剤および任意の金属イオン封鎖剤または塩を含み、ｐＨが少なくとも６である水性の組成物に関する。
【０００８】
もう一つの態様において、本発明は、繊維ポリアミド基材を清浄化し、清浄化済みカーペットに優れた耐汚染性および耐染み性を付与する方法であって、（ａ）本発明の水性組成物で基材を水抽出する工程と、（ｂ）清浄化済み処理済み基材から組成物を真空除去する工程とを含む方法に関する。
【０００９】
本発明の別の態様は、繊維ポリアミド基材を清浄化し、清浄化済みカーペットに優れた耐汚染性および耐染み性を付与する方法であって、（ａ）本発明の水性組成物で基材を水抽出する工程と、（ｂ）清浄化済み処理済み基材から組成物を真空除去する工程と、染み遮断剤およびシルセスキオキサンを含む水性組成物に基材を接触させる工程とを含む方法に関する。
【００１０】
本発明のカーペット清浄化・処理用組成物は、一工程プロセスを用いて汚染・染み付きカーペットを効果的に清浄化し処理するために用いてもよく、よって清浄化済みカーペットに優れた抗汚染特性および染み遮断特性を付与する。このプロセスは過去に敷設されたカーペットと合わせて用いることが可能であるが、または別法として、過去に処理されていない未敷設カーペットを清浄化し処理するためにカーペット工場で用いることが可能である。本発明において記載された一工程プロセスは、二工程清浄化・処理プロセスで必要とされた余分の時間と労務費をなくすとともに、被着される水性清浄化剤および処理剤の合計量を減らす。水性清浄化剤量のこの減少は次の二つの利点につながる。（１）水浸透によるカーペットの損傷と、潜在的寸法不安定性とを最小化する。（２）水を乾燥させるために必要とされるオーブンのエネルギー費用を減らす。一工程で清浄化し処理することが経済的により望ましいけれども、本発明のカーペット清浄化・処理用組成物は、カーペットを清浄化する前またはカーペットを清浄化した後に敷設カーペット上に被着させることが可能である。さらに、本発明のカーペット清浄化・処理用組成物は、本願で開示された組成物以外の組成物と合わせて敷設カーペット上に被着させることが可能である。さらに、本発明のカーペット清浄化・処理用組成物は、抗汚染特性および／または染み開放特性を過去に付与されなかった敷設カーペット上に被着させることが可能である。
【００１１】
本発明のカーペット清浄化・処理用組成物は、「自分で敷設する」消費者だけでなく、カーペット販売業者および専門的クリーニング業者によっても利用されうる。本発明のカーペット清浄化・処理用組成物は貯蔵安定性があり、分離せずに高濃度で貯蔵することが可能である。
【発明を実施するための最良の形態】
【００１２】
本発明はカーペットのための新規の無溶媒清浄化・処理用組成物に関する。本発明は、カーペットに抗汚染特性および染み開放特性を付与するために、これらの組成物でカーペットを清浄化し処理する方法にも関連する。特に、本発明は、染み遮断ポリマー、シルセスキオキサン抗汚染ポリマー、界面活性剤および任意の金属イオン封鎖剤または塩を含み、ｐＨが少なくとも６である水性の組成物に関する。本発明はそのように限定されないのに対して、本発明の種々の態様の理解は以下に示した実施例の議論を通して得られるであろう。
【００１３】
終点による数値範囲の記載は、当該範囲内に包含されたすべての数値および端数を含む（例えば、１〜５は、１、１．５、２、２．７５、３、３．８０、４および５を含む）
【００１４】
すべての数値および数値の端数は、「約」という用語によって修飾されているとみなす。
【００１５】
本明細書で用いられる「ａ」は単数と複数の両方を包含する。
【００１６】
本明細書で用いられる一般的な定義は、本発明の範囲内で以下の意味を有する。
【００１７】
「アルキル」という用語は、特に指定がない限り、メチル、エチル、プロピル、ブチル、オクチル、イソプロピル、ｔ−ブチルおよびｓ−ペンチルなどの直鎖または分岐炭化水素基を意味する。アルキル基は置換されていないか、または一個以上の置換基、例えば、ハロゲン、アルコキシ、アリール、アリールアルキルおよびアラルコキシなどで置換されていることが可能である。アルキル基は、例えば、１〜２５個の炭素原子、１〜８個の炭素原子または１〜４個の炭素原子を含む。
【００１８】
「ハロ」という用語は、特に指定がない限り、フッ化物基、塩化物基、臭化物基および沃化物基を意味する。
【００１９】
「アリール」という用語は、特に指定がない限り、ハロゲン、アルキル、アリールアルキル、アルコキシおよびアラルコキシなどの置換基によって任意に置換されることが可能である、フェニルなどの単環またはナフチル、またはアントリルなどの多縮合環を有する一価の不飽和芳香族炭素環式基を意味する。
【００２０】
「アルコキシ」という用語は、特に指定がない限り、アルキルが上の通り定義されている−Ｏ−アルキルを意味する。アルコキシ基には、例えば、メトキシ、エトキシ、プロポキシおよびイソプロポキシなどが挙げられる。
【００２１】
「アルカリール」という用語は、特に指定がない限り、上で定義されたアリール基に結合された上に定義されたアルキル基（例えば、アルキル−アリール−）を意味する。
【００２２】
多様な染み遮断ポリマーを本発明の組成物中で用いてもよい。スルホン化芳香族ポリマー、少なくとも一種のα−および／またはβ−置換アクリル酸モノマーから誘導されるポリマー、および少なくとも一種のエチレン系不飽和モノマーと無水マレイン酸の加水分解されたコポリマーは有用な染み遮断ポリマーの中に含まれる。これらのポリマーの少なくとも二種以上のブレンド、これらのポリマーを誘導できるモノマーの少なくとも二種以上の反応生成物、こうしたポリマーを誘導できるモノマーの少なくとも一種以上とこうしたポリマーの少なくとも一種以上の反応生成物、一種以上のこうしたポリマーの存在下で少なくとも一種以上のモノマーを重合させることにより得られる材料も染み遮断ポリマーとして有用である。
【００２３】
スルホン化芳香族ポリマーは染み遮断ポリマーの好ましい種類である。望ましい例は、アルデヒド（例えば、ホルムアルデヒドまたはアセトアルデヒド）とスルホン化芳香族化合物の縮合ポリマー、またはアルデヒドと芳香族化合物の後成スルホン化縮合ポリマーを含んでもよい。種々のスルホン化芳香族化合物は、本発明の染み遮断用組成物中で用いるために入手することが可能である。しかし、最も好ましい材料の中には、ビス（ヒドロキシフェニルスルホン）、ヒドロキシベンゼンスルホン酸、ヒドロキシナフタレンスルホン酸、スルホン化４，４’−ジヒドロキシジフェニルスルホン、およびそれらのブレンドなどのヒドロキシ官能基を含む材料がある。有用な他のスルホン化芳香族ポリマーは、エチレン系不飽和芳香族モノマー（例えばスチレン）とスルホン化エチレン系不飽和芳香族モノマー（例えばスチレンスルホネート）のコポリマーを含む。
【００２４】
染み遮断ポリマーのもう一つの好ましい種類は、少なくとも一種のα−および／またはβ−置換アクリル酸モノマーから誘導されたポリマーである。これらのモノマーは一般構造ＨＲ1Ｃ＝Ｃ（Ｒ）ＣＯＯＸを有する。式中、ＲおよびＲ1は独立して、水素、有機基およびハロゲンから選択され、Ｘは独立して、水素、有機基およびカチオンから選択される。得られるポリマーの特に好ましい例は、アクリルポリマー、すなわち、ポリアクリル酸、アクリル酸とアクリル酸と共重合可能な一種以上の他のモノマーとのコポリマー、ポリアクリル酸と一種以上のアクリル酸コポリマーとのブレンドである。しかし、ポリメタクリル酸、メタクリル酸とメタクリル酸と共重合可能な一種以上の他のモノマーとのコポリマー、およびポリメタクリル酸と一種以上のメタクリル酸コポリマーとのブレンドを含むメタクリルポリマーは一層より好ましい。
【００２５】
染み遮断ポリマーの第３の好ましい種類には、少なくとも一種以上のエチレン系不飽和モノマーと無水マレイン酸の加水分解されたコポリマーが挙げられる。エチレン系不飽和モノマーは、α−オレフィン種のモノマー（例えば１−アルケン）、アルキルビニルエーテルまたはより好ましくはスチレンなどの芳香族モノマーであることが可能である。
【００２６】
実に有用な染み遮断ポリマーは、上述したポリマーの異なる一般種の中から選択された二種以上のポリマーを合わせてブレンドすることによるか、またはポリマーの異なる一般種を誘導する少なくとも二種以上のモノマーを合わせて反応させることによるか、またはポリマーを誘導できる少なくとも一種以上のモノマーと少なくとも一種以上のポリマーの反応生成物によってか、あるいは一種以上のポリマーの存在下で少なくとも一種以上のモノマーを重合させることにより得てもよい。
【００２７】
例えば、一種以上のα−および／またはβ−置換アクリル酸モノマーを合わせて重合させ、重合後に、スルホン化芳香族ポリマーとブレンドしてもよい。あるいは、α−および／またはβ−置換アクリル酸モノマーはスルホン化芳香族ポリマーの存在下で重合させることが可能である。
【００２８】
もう一つの例において、エチレン系不飽和モノマーと無水マレイン酸の加水分解されたコポリマーは、スルホン化芳香族ポリマー、および任意に少なくとも一種のα−および／またはβ−置換アクリル酸モノマーから誘導されたポリマーと組み合わせてもよい。
【００２９】
「モノマー」とは、最終ポリマー中の反復単位を提供する重合性単一単位（通常、低分子量）、および最終ポリマー中の反復単位を提供するために重合反応に依然として参加することが可能である部分的に反応した材料を意味する。「少なくとも」という表現は、以下で説明するように、上述したモノマーに加えてモノマーが重合に参加することができると認知する。
【００３０】
本発明において有用なスルホン化芳香族ポリマーは、アルデヒドとスルホン化芳香族化合物を縮重合させることにより得てもよく、得られたポリマーをスルホン化芳香族縮合ポリマーまたは縮合ポリマーのいずれかと時には本明細書で呼ぶ。得られた縮合ポリマーは、多数のスルホネート基を含むべきである。得られた縮合ポリマーが、取扱いおよび標準温度（室温から１００℃、ここで「室温」は２０〜２５℃の温度を意味する）での基材への染み遮断用組成物の被着を単純化するために水に実質的に可溶性であることも好ましい。
【００３１】
スルホン化芳香族化合物と縮重合できる一切のアルデヒドを本発明において用いてもよい。こうしたアルデヒドの適する例には、アセトアルデヒド、ベンズアルデヒド、フルフラール、および最も好ましくはホルムアルデヒドが挙げられる。縮合ポリマーを形成するために適するスルホン化芳香族化合物には、ベンゼンスルホン酸（一般に、アルキル、ヒドロキシおよびアルコキシ置換基の種々の組み合わせを含んでもよい）、トルエンスルホン酸、キシレンスルホン酸（例えば２，４−ジメチルベンゼンスルホン酸）、フェニル４−スルホン酸、クメンスルホン酸、ドデシルベンゼンスルホン酸、スルホン化ジフェニルエーテル、ベンズアルデヒドスルホン酸、アミノベンゼンスルホン酸、アルコキシベンゼンスルホン酸、ベンゾフェノンスルホン酸、スチレンのスルホン化誘導体、ドデシルジフェニルオキシド二スルホン酸、ナフタレンのスルホン化誘導体（例えばナフタレンスルホン酸）などのモノマーが挙げられ、このナフタレンのスルホン化誘導体は、アルキルナフタレンスルホン酸（例えばメチルナフタレンスルホン酸）およびアルコキシナフタレンスルホン酸などのアルキル、ヒドロキシおよびアルコキシ置換基の種々の組み合わせを一般に含んでもよい。
【００３２】
スルホン化芳香族化合物中にヒドロキシル官能基を含めると、水中の溶解度を高めることができる。ヒドロキシル官能基は、フェノール化合物をスルホン化するか、またはアルデヒドおよびスルホン化芳香族化合物をヒドロキシ芳香族材料（好ましくはフェノール化合物）と重合させることにより（スルホン化ヒドロキシ芳香族化合物を形成するために）スルホン化芳香族化合物中に導入してもよい。いずれかのアプローチにおいて有用なフェノール化合物には、フェノール、ハロゲン化フェノール（例えば、クロロフェノールまたはトリフルオロメチルフェノール）、ナフトール、ジヒドロキシジフェニルスルフィド、レゾルシノール、カテコール、ヒドロキシアリールカルボン酸（例えばサリチル酸）、ヒドロキシフェニルフェニルエーテル、フェニルフェノール、アルキルフェノール（例えば、ノニルフェノールまたはクレゾール）、ジヒドロキシジフェニルスルホン、およびビス（ヒドロキシフェニル）アルカン（例えば、２，２−ビス（ヒドロキシフェニル）プロパンまたは２，２−ビス（ヒドロキシフェニル）ヘキサフルオロプロパン）が挙げられる。得られる材料には、スルホアルキル化フェノール（例えば、スルホメチル化ジヒドロキシジフェニルスルホン）が挙げられる。特に好ましいスルホン化ヒドロキシ芳香族化合物には、ビス（ヒドロキシフェニル）スルホン、ヒドロキシベンゼンスルホン酸、ヒドロキシナフタレンスルホン酸およびスルホン化４，４’−ジヒドロキシジフェニルスルホンが挙げられる。
【００３３】
水中での高い溶解度は、キシレンスルホン酸ナトリウム、キシレンスルホン酸アンモニウム、トルエンスルホン酸ナトリウム、クメンスルホン酸ナトリウム、クメンスルホン酸アンモニウム、トルエンスルホン酸カリウム、クメンスルホン酸カリウムおよびキシレンスルホン酸カリウムなどの、例えば、ナトリウム、カリウムまたはアンモニウムに基づく塩としてスルホン化芳香族化合物を提供することにより得てもよい。
【００３４】
特に好ましい縮合ポリマーは以下の式の反復単位から本質的になる。
【化１】
2004532944.tif 000002
式中、Ｒは各単位中で同じかまたは異なり、水素または−ＳＯ3Ｘ、
【化２】
2004532944.tif 000003
からなる群から選択された基のいずれかである。ここで、Ｘは、水素、あるいは得られたポリマーが十分な数のスルホネート基（典型的には少なくとも３０％）を含むことを条件としてナトリウムまたはカリウムなどのカチオンである。水溶性であり、−ＳＯ3Ｘ基を含む反復単位が少なくとも４０％であるとともに、基−ＳＯ2−を含む反復単位が少なくとも４０％であるこれらの構造を有する縮合ポリマーは一層より好ましい。
【００３５】
本発明において有用なスルホン化芳香族縮合ポリマーは、米国特許第４，６８０，２１２号明細書（ブリス（Ｂｌｙｔｈ）ら）、米国特許第４，８７５，９０１号明細書（パエット（Ｐａｙｅｔ）ら）、米国特許第４，９４０，７５７号明細書（モス（Ｍｏｓｓ，ＩＩＩ）ら）、米国特許第５，０６１，７６３号明細書（モス（Ｍｏｓｓ，ＩＩＩ）ら）、米国特許第５，０７４，８８３号明細書（ワン（Ｗａｎｇ））および米国特許第５，０９８，７７４号明細書（チャン（Ｃｈａｎｇ））に記載されている。
【００３６】
本発明において有用なスルホン化芳香族縮合ポリマーは、当業者に知られている方法によって調製することが可能である。フェノール化合物のスルホン化は、例えば、ギルバート（Ｅ．Ｅ．Ｇｉｌｂｅｒｔ）著「スルホン化および関連反応（Ｓｕｌｆｏｎａｔｅｄ  ａｎｄ  Ｒｅｌａｔｅｄ  Ｒｅａｃｔｉｏｎｓ）」，インターサイエンス  パブリッシャーズ（Ｉｎｔｅｒｓｃｉｅｎｃｅ  Ｐｕｂｌｉｓｈｅｒｓ）出版、１９６５に記載されている。スルホン化芳香族化合物とホルムアルデヒドの縮合ポリマーを調製する方法は、米国特許第１，９０１，５３６号明細書（シャファー（Ｓｃｈａｆｅｒ））、米国特許第１，９７２，７５４号明細書（ビーデルマン（Ｂｉｅｄｅｒｍａｎｎ））、米国特許第１，９８８，９８５号明細書（シャファー（Ｓｃｈａｆｅｒ））、米国特許第２，１１２，３６１号明細書（フィッシャー（Ｆｉｓｈｅｒ））、米国特許第２，１７１，８０６号明細書（ラッセル（Ｒｕｓｓｅｌｌ）ら）、米国特許第４，６８０，２１２号明細書（ブリス（Ｂｌｙｔｈ）ら）、米国特許第４，９４０，７５７号明細書（モス（Ｍｏｓｓ，ＩＩＩ）ら）、米国特許第５，０６１，７６３号明細書（モス（Ｍｏｓｓ，ＩＩＩ）ら）、およびノプフ（Ａ．Ｋｎｏｐｆ）ら）著「フェノール樹脂（Ｐｈｅｎｏｌｉｃ  Ｒｅｓｉｎｓ）」スプリンガー・ベルラグ（Ｓｐｒｉｎｇｅｒ−Ｖｅｒｌａｇ）出版、１９８５に記載されている。
【００３７】
一般に、フェノール、ナフタレンまたはナフトールなどの芳香族化合物は、例えば、スルホン化芳香族化合物を形成するために硫酸、クロロスルホン酸またはアルカリ亜硫酸塩などのスルホン化化合物と芳香族化合物を反応させることによりスルホン化される。スルホン化芳香族化合物は、その後、典型的には酸性条件下でホルムアルデヒドまたは他のアルデヒドと縮重合される。異なるスルホン化芳香族化合物の混合物も重合させることが可能である。典型的には、スルホン化芳香族化合物１モルはアルデヒド０．５〜１．２モルと反応させる。スルホン化芳香族縮合ポリマーは、その後、スルホン酸塩を形成するために塩基（例えば、水酸化ナトリウム、水酸化カリウムまたは水酸化アンモニウム）と反応させることが可能である。現在取引されている縮合ポリマーは、典型的にはスルホン酸ナトリウム塩として販売されている。
【００３８】
あるいは、スルホン化芳香族縮合ポリマーは、非スルホン化ヒドロキシ芳香族化合物（例えば、フェノール、ナフトールなどのフェノール化合物）をホルムアルデヒドなどのアルデヒドと反応させ、その後、得られた縮合ポリマーを発煙硫酸で処理することによりスルホン化することによって調製してもよい。
【００３９】
市販されている有用なスルホン化芳香族縮合ポリマーの例には、「エリオナール」（Ｅｒｉｏｎａｌ）（商標）ＮＷ（チバ・ガイギー（Ｃｉｂａ−Ｇｅｉｇｙ  Ｌｉｍｉｔｅｄ）、ホルムアルデヒドと４，４’−ジヒドロキシジフェニルスルホンによるナフタレンスルホン酸ポリマーを含む）、「エリオナール」（Ｅｒｉｏｎａｌ）（商標）ＰＡ（チバ・ガイギー（Ｃｉｂａ−Ｇｅｉｇｙ）によって販売されているフェノールスルホン酸、ホルムアルデヒドおよび４，４’−ジヒドロキシジフェニルスルホンのポリマー）、３Ｍ（商標）ブランド染み剥離コンセントレートＦＸ−３６９（商標）（スリーエム（３Ｍ  Ｃｏ．））、タモル（Ｔａｍｏｌ）（商標）ＳＮ（ローム・アンド・ハース（Ｒｏｈｍ  ＆  Ｈａａｓ  Ｃｏ．））、「メシトール」（Ｍｅｓｉｔｏｌ）（商標）ＮＢＳ、バイプロテクト（Ｂａｙｐｒｏｔｅｃｔ）ＣＬまたはＣＳＤ（商標）（バイエル（Ｂａｙｅｒ  ＡＧ））、ニロフィキサン（Ｎｙｌｏｆｉｘａｎ）（商標）Ｐ（サンドス・コープ（Ｓａｎｄｏｚ  Ｃｏｒｐ．）によって販売されている、４，４’−ジヒドロキシジフェニルスルホンと２，４−ジメチルベンゼンスルホン酸のホルムアルデヒド縮合コポリマーを含む）および「イントラテックス」（Ｉｎｔｒａｔｅｘ）（商標）Ｎ（クロンプトン・アンド・クノールス（Ｃｒｏｍｐｔｏｎ  ＆  Ｋｎｏｗｌｅｓ  Ｃｏｒｐ．））が挙げられる。スルホン化芳香族ポリマーは、典型的には、芳香族スルホン酸およびグリコールを含む他の化合物を含有することができる固形物３０〜４０％の水溶液として商業的に購入される。
【００４０】
基材に耐染み性を付与する際のスルホン化芳香族縮合ポリマーの有効性は、二価金属塩の形態で縮合ポリマーを提供することにより改善することが可能である。これらの塩は水溶性であり、スルホン酸部分（すなわち−ＳＯ3Ｈ基）を実質的に含まない。すなわち、こうした塩は１モル％未満しかスルホン酸部分を含まない。このポリマーの塩形態は、少なくとも３のｐＨを有する水溶液を形成するために縮合ポリマーを二価金属酸化物または二価金属水酸化物あるいは弱酸の二価金属塩と反応させることにより得ることが可能である。もう一つのアプローチにおいて、縮合ポリマーを調製するために用いられるスルホン化芳香族化合物は、ポリマーの塩形態を生じさせるためにアルデヒドと反応させる前に、（二価金属酸化物または二価金属水酸化物あるいは弱酸の二価金属塩を用いることにより）最初に塩に転化してもよい。適する二価金属酸化物または二価金属水酸化物には、カルシウム、マグネシウムおよび亜鉛の酸化物および水酸化物が挙げられる。弱酸の二価金属塩には、カルシウム、マグネシウムおよび亜鉛の炭酸塩、炭酸水素塩、酢酸塩、蟻酸塩およびホウ酸塩が挙げられる。耐染み性のなお一層の改善は、ポリマーの塩形態に少量（０．１％未満のＳＯＦ、より好ましくは０．０５％未満のＳＯＦ）の二価金属塩（以下の添加剤節で論じられるものなど）を添加することにより達成することが可能である（％ＳＯＦとは、繊維質基材の重量を基準にした％固形物を意味する）。こうした技術は米国特許第５，０９８，７７４号明細書（チャン（Ｃｈａｎｇ））に記載されている。
【００４１】
スルホン化芳香族縮合ポリマーは経時的に変色し、黄色調を帯びる場合があり、特に染み遮断用組成物を被着させる基材の色に応じて、それは好ましくない可能性がある。従って、青色基材は緑色を帯びた色調を獲得する場合がある。色を変える傾向を減らすための一技術は、染み遮断ポリマー中の固有の発色剤を除去することである。これは、ｐＨ８〜１２の溶液を形成するために水性塩基に縮合ポリマーを溶解させ、水溶液をｐＨ２〜７．５に酸性化し、相分離を引き起こすために、酸性化された材料を５０〜６５℃の温度に加熱し、酸性化および加熱後に（例えば、濾過、遠心分離またはデカントによって）水溶性のままである材料を除去し、溶解を引き起こすために必要なように熱を用いて、得られた水不溶性材料を水性塩基に少なくとも８の最終ｐＨに至るまで溶解させることにより実行することが可能である。強酸（例えば、水酸化ナトリウム、水酸化カリウム、水酸化リチウム）を用いてもよい。例えば、氷酢酸、希酢酸、塩酸、硫酸、シュウ酸、クエン酸またはスルファミン酸などの実質的にいかなる酸も適する。こうした技術は米国特許第４，８３３，００９号明細書（マーシャル（Ｍａｒｓｈａｌｌ））に記載されている。
【００４２】
色を変える傾向を減らすためのもう一つの技術は、縮合ポリマー中の遊離ヒドロキシル基の一部をアシル化するか、またはエーテル化することである。しかし、遊離ヒドロキシル基のアシル化またはエーテル化は縮合ポリマーの染み遮断特性を低下させうる。従って、そのように処理される遊離ヒドロキシル基の部分は、黄色への減少した傾向と効果的な染み遮断とを両立させるべきである。有用なアシル化剤には、無水酢酸およびエチルクロロホルメートが挙げられる（フェノールのヒドロキシル基の５０％〜８０％の転化）。クロロ酢酸は有用なエーテル化剤である（フェノールのヒドロキシル基の４０％〜６０％の転化）。アシル化された生成物およびエーテル化された生成物は、アシル化またはエーテル化に有利な温度で、７以上のｐＨ、好ましくは１０または１１〜１３または１４のｐＨ（実際のｐＨはアシル化剤またはエーテル化剤に応じて決まる）を有する水性媒体に縮合ポリマーを溶解させることにより調製することが可能である。水不溶性相は、濾過、遠心分離、デカントなどによって好ましくない水溶液から分離することができ、その後、エチレングリコール、１，３−プロピレングリコールまたは１，３−ブチレングリコールなどのヒドロキシル官能性材料に再溶解させることが可能である。こうした技術は米国特許第４，９６３，４０９号明細書（リス（Ｌｉｓｓ）ら）に記載されている。
【００４３】
もう一つの実施形態において、染み遮断ポリマーとして本発明において有用なスルホン化芳香族ポリマーは、（ａ）一種以上のエチレン系不飽和芳香族モノマーと（ｂ）一種以上のスルホン化エチレン系不飽和芳香族モノマーのコポリマーを含んでもよい。エチレン系不飽和芳香族モノマー（ａ）の特定の例には、スチレン、α−メチルスチレン、４−メチルスチレン、スチルベン、４−アセトキシスチルベン、オイゲノール、イソオイゲノール、４−アリルフェノール、サフロール、およびこれらの材料の混合物が挙げられる。好ましくは、スルホン化モノマーは水溶性であり、それは、塩、例えば、アルカリ金属（例えばナトリウム）の塩およびアンモニウム塩の形態でモノマーを提供することにより促進することが可能である。エチレン系不飽和芳香族モノマー（ａ）を提供するために用いられるモノマーのオルト位および／またはパラ位をスルホン化することから生じるモノマーを含む様々なスルホン化モノマー（ｂ）を用いてもよい。特定の例には、ｐ−スチレンスルホン酸ナトリウム、ビニルｐ−トルエンスルホン酸ナトリウム、ｐ−スチレンスルホン酸アンモニウムが挙げられる。
【００４４】
この実施形態のスルホン化芳香族コポリマーにおいて、モノマー（ａ）から誘導された単位対モノマー（ｂ）から誘導された単位の比は、好ましくは０．１〜１０：１、より好ましくは０．９：１である。この種の材料は、国際特許公報ＷＯ９２／０７１３１（デュポン・ドゥ・ヌムール・アンド・カンパニー（Ｅ．Ｉ．ｄｕ  Ｐｏｎｔ  ｄｅ  Ｎｅｍｏｕｒｓ  ａｎｄ  Ｃｏｍｐａｎｙ））に記載されている。スルホン化芳香族コポリマーは、例えば、過酸化ベンゾイルまたは２，２’−アゾビス（２−メチルブチロニトリル）を用いる様々なラジカル開始重合反応によって便利に調製することが可能である。
【００４５】
本発明において有用な染み遮断ポリマーの第２の種類は、少なくとも一種以上の（α−および／またはβ−置換）アクリル酸モノマーのポリマーであり、これらの材料は、時には、本明細書で（α−および／またはβ−置換）アクリル酸ポリマーと呼ぶ。（α−および／またはβ−置換）という括弧表現の使用は、アクリル酸モノマーのα位およびβ位の置換が独立して任意であることを表している。すなわち、両方の位置が置換されてもよく、どちらの位置も置換されてなくてよく、二位置のいずれか一方が他位置の置換を伴わずに置換されてもよい。従って、ポリマーを調製する際に有用な（α−および／またはβ−置換）アクリル酸モノマーは一般構造ＨＲ1Ｃ＝Ｃ（Ｒ）ＣＯＯＸを有する。式中、ＲおよびＲ1は、水素、有機基またはハロゲンから独立して選択され（すなわち、ＲおよびＲ1は同じかまたは異なってもよい）、Ｘは水素、有機基またはカチオンである。ＲおよびＲ1を提供するために用いてもよい有機基には、任意にスルホン化またはハロゲン化（例えば、塩素またはフッ素によって）されてもよい脂肪族炭化水素（より好ましくは、炭素原子数１〜２０のアルキル部分、最も好ましくは、メチル、エチル、プロピルおよびブチルなどの炭素原子数１〜４のアルキル部分）ならびに任意にスルホン化、ハロゲン化（例えば、塩素またはフッ素によって）またはヒドロキシル化（例えば、フェノールまたはナフトール）されてもよい芳香族炭化水素（より好ましくは、フェニル基）、あるいはそれらの組み合わせ（例えば、スルホン化フェノールまたはスルホン化ナフトール）が挙げられる。ＲおよびＲ1のために用いてもよいハロゲンには、塩素およびフッ素が挙げられる。
【００４６】
Ｘ基を提供するために用いてもよい有機基は、これらの材料のカチオン（例えば、ナトリウム、カリウム、アンモニウムおよび第四アミン）塩を含む両方の脂肪族部分（直鎖、分岐または環式であってもよく、好ましくは１〜１０個の炭素原子を含む）または芳香族部分を含み、それらの部分のいずれもが、任意にハロゲン化、スルホン化、カルボキシル化またはエトキシル化されてもよい。Ｘを提供するために用いてもよいカチオンには、ナトリウム、カリウム、アンモニウムおよび第四アミンが挙げられる。
【００４７】
好ましいモノマーは、Ｒ1が水素であり、Ｒが炭素原子数１〜４のアルキル基、フェニル、フェノール、スルホン化フェノール、ナフトール、塩化物またはフッ化物であり、Ｘが水素、炭素原子数１〜１０のアルキル基、ナトリウム、カリウムまたはアンモニウムである構造によって定義される。最も好ましいモノマーはメタクリル酸（Ｒ1およびＸが水素であり、Ｒがメチルである）である。
【００４８】
（α−および／またはβ−置換）アクリル酸ポリマーは、好ましくは、基材表面へのポリマーの均一な被着および浸透を標準被着温度（室温から１００℃）で達成できる十分に水溶性または水分散性のポリマーである。しかし、過度の水溶性は、酸着色剤による染みに対する処理済み基材の耐性、および基材の清浄化後の染み遮断用組成物の有効性を低下させうる。
【００４９】
（α−および／またはβ−置換）アクリル酸ポリマーのガラス転移温度は、より高いガラス転移温度が好ましいけれども、３５℃ほどに低いことが可能である。ガラス転移温度が高い（例えば、９０℃以上）ポリマーを用いる時、改善された耐汚染性の追加的な利点を得ることができる。
【００５０】
（α−および／またはβ−置換）アクリル酸ポリマーの重量平均分子量および数平均分子量は、満足な耐染み性、水溶性、粘度、および従来の染み遮断ポリマー製造プロセスおよび被着プロセスにおいて取扱う能力を提供するように選択されるべきである。より低い９０重量％のポリマーは、好ましくは３，０００〜２５０，０００の重量平均分子量および５００〜５０，０００、より好ましくは８００〜１０，０００の数平均分子量を有する。一般に、水溶性コモノマーのより高い割合が高分子量ポリマーのために好ましく、水不溶性コモノマーのより高い割合が低分子量ポリマーのために好ましい。
【００５１】
しかし、場合によって、より高い分子量の材料は有用である場合がある。例えば、アクリル酸とメタクリル酸の水溶性コポリマーは、８０，０００〜５００，０００、より好ましくは１００，０００〜３５０，０００、最も好ましくは１３０，０００〜２００，０００の重量平均分子量を有することが可能である。より高い重量平均分子量のコポリマーにおいて、アクリル酸は、好ましくは１〜２０重量％、より好ましくは５〜１５重量％を構成する一方で、メタクリル酸は対応して９９〜８０重量％、より好ましくは９５〜８５重量％を構成し、アクリル酸とメタクリル酸の合計は１００重量％に等しい。
【００５２】
アクリルポリマー、すなわち、ポリアクリル酸、アクリル酸とアクリル酸と共重合可能な一種以上の他のモノマーとのコポリマー、ポリアクリル酸と一種以上のアクリル酸コポリマーとのブレンドは、（α−および／またはβ−置換）アクリル酸ポリマーの種類の中に含まれる。これらは、エチレン系不飽和モノマーを重合させる周知された技術を用いて製造することが可能である。メタクリルポリマー、すなわち、ポリメタクリル酸、メタクリル酸とメタクリル酸と共重合可能な一種以上の他のモノマーとのコポリマー、ポリメタクリル酸と一種以上のメタクリル酸コポリマーとのブレンドも（α−および／またはβ−置換）アクリル酸ポリマーの種類の中に含まれ、そして最も好ましい。本発明において有用なメタクリルポリマーも、エチレン系不飽和モノマーを重合させる技術上周知された技術を用いて製造することが可能である。
【００５３】
アクリル酸またはメタクリル酸のいずれかとの共重合のために有用なモノマーはエチレン系不飽和を有する。こうしたモノマーには、モノカルボン酸、ポリカルボン酸、ならびにモノカルボン酸およびポリカルボン酸の無水物、カルボン酸および無水物の置換および非置換エステルおよびアミド、ニトリル、ビニルモノマー、ビニリデンモノマー、モノオレフィン系モノマーおよびポリオレフィン系モノマー、ならびにヘテロ環式モノマーが挙げられる。特定の代表的なモノマーには、アクリル酸、イタコン酸、シトラコン酸、アコニット酸、マレイン酸、無水マレイン酸、フマル酸、クロトン酸、ケイ皮酸、オレイン酸、パルミチン酸、ビニルスルホン酸、ビニルホスホン酸、ならびにこれらの酸の置換または非置換アルキルおよびシクロアルキルエステル、メチル、エチル、ブチル、２−エチルヘキシル、オクタデシル、２−スルホエチル、アセトキシエチル、シアノエチル、ヒドロキシエチル、ｂ−カルボキシエチルおよびヒドロキシプロピル基などの炭素原子数１〜１８のアルキル基またはシクロアルキル基が挙げられる。アクリルアミド、メタクリルアミド、メチロールアクリルアミド、１，１−ジメチルスルホエチルアクリルアミド、アクリロニトリルおよびメタクリロニトリルなどの、前述した酸のアミドも含まれる。例えば、スチレン、ａ−メチルスチレン、ｐ−ヒドロキシスチレン、クロロスチレン、スルホスチレン、ビニルアルコール、Ｎ−ビニルピロリドン、酢酸ビニル、塩化ビニル、ビニルエーテル、ビニルスルフィド、ビニルトルエン、ブタジエン、イソプレン、クロロプレン、エチレン、イソブチレンおよび塩化ビニリデンなどの種々の置換および非置換芳香族および脂肪族ビニルモノマーも用いてよい。硫酸化ヒマシ油、硫酸化マッコウ鯨油、硫酸化大豆油および硫酸化脱水ヒマシ油などの種々の硫酸化天然油も有用である。特に有用なモノマーには、単独または組み合わせのいずれかのエチルアクリレート、ブチルアクリレート、イタコン酸、スチレン、スルホスチレンナトリウムおよび硫酸化ヒマシ油が挙げられる。メタクリルポリマーは、連鎖移動剤または重合中にメタクリルポリマーに組み込んでもよい他のポリマーの存在下で重合してもよい。
【００５４】
メタクリルポリマーにおいて、メタクリル酸は、ポリマーの好ましくは２０〜１００重量％、より好ましくは６０〜９０重量％を構成する（ｐｒｏｖｉｄｅ）。ポリマー中のメタクリル酸の最適割合は、用いられるコモノマー、コポリマーの分子量、材料を被着させる際のｐＨに応じて決まる。エチルアクリレートなどの水不溶性コモノマーをメタクリル酸と共重合する時、水不溶性コモノマーはメタクリルポリマーの４０重量％以下を構成してもよい。アクリル酸またはスルホエチルアクリレートなどの水溶性コモノマーをメタクリル酸と共重合する時、水溶性コモノマーはメタクリルポリマーの好ましくは３０重量％以下を構成し、メタクリルポリマーも、好ましくは５０重量％までの水不溶性モノマーを含む。
【００５５】
染み遮断ポリマーとして有用な市販アクリルポリマーには、アクリソル（Ａｃｒｙｓｏｌ）（商標）（ローム・アンド・ハース（Ｒｏｈｍ  ａｎｄ  Ｈａａｓ  Ｃｏｍｐａｎｙ）によって販売されている）およびグッドリッチ（Ｂ．Ｆ．Ｇｏｏｄｒｉｃｈ））によって販売されているカルボポル（Ｃａｒｂｏｐｏｌ）（商標）が挙げられる。本発明において一般に有用な市販メタクリルポリマーには、ローム・アンド・ハース（Ｒｏｈｍ  ａｎｄ  Ｈａａｓ  Ｃｏｍｐａｎｙ）によって販売されているルコタン（Ｌｅｕｋｏｔａｎ）（商標）９７０、ルコタン（Ｌｅｕｋｏｔａｎ）（商標）１０２７、ルコタン（Ｌｅｕｋｏｔａｎ）（商標）１０２８およびルコタン（Ｌｅｕｋｏｔａｎ）（商標）ＱＲ１０８３などのルコタン（Ｌｅｕｋｏｔａｎ）（商標）材料系列が挙げられる。
【００５６】
本発明の染み遮断用組成物中で有用な（α−および／またはβ−置換）アクリル酸モノマーのポリマーは、米国特許第４，９３７，１２３号明細書（チャン（Ｃｈａｎｇ）ら）、米国特許第５，０７４，８８３号明細書（ワン（Ｗａｎｇ））および米国特許第５，２１２，２７２号明細書（サージェント（Ｓａｒｇｅｎｔ）ら）に記載されている。
【００５７】
本発明において有用な染み遮断ポリマーの第３の種類は、無水マレイン酸と少なくとも一種以上のエチレン系不飽和モノマーの加水分解されたポリマーである。不飽和モノマーはα−オレフィンモノマーまたは芳香族モノマーであってもよい。但し、後者が好ましい。アルキルビニルエーテルを含む様々な直鎖または分岐鎖α−オレフィンを用いてもよい。特に有用なα−オレフィンは、イソブチレン、１−ブテン、１−ヘキセン、１−オクテン、１−デセンおよび１−ドデセンなどの炭素原子数４〜１２の１−アルケンであり、イソブチレンおよび１−オクテンが好ましく、１−オクテンが最も好ましい。アルファ−オレフィンの一部は、一種以上の他のモノマー、例えば、５０重量％以下のアルキル（Ｃ1〜Ｃ4）アクリレート、アルキル（Ｃ1〜Ｃ4）メタクリレート、ビニルスルフィド、Ｎ−ビニルピロリドン、アクリロニトリル、アクリルアミドおよびこれらの混合物によって置換することが可能である。
【００５８】
加水分解されたポリマーを調製するために、様々なエチレン系不飽和芳香族モノマーを用いてもよい。エチレン系不飽和芳香族モノマーは次の一般式によって表すことができる。
【化３】
2004532944.tif 000004
式中、Ｒは、Ｒ1−ＣＨ＝Ｃ（Ｒ2）−またはＣＨ2＝ＣＨ−ＣＨ2−であり、Ｒ1はＨ−、ＣＨ3−、またはフェニルであり、Ｒ2はＨ−またはＣＨ3−であり、Ｒ3はＨ−またはＣＨ3Ｏ−であり、Ｒ4はＨ−、ＣＨ3−またはアセチルであり、Ｒ3＋Ｒ4は−ＣＨ2−Ｏ−ＣＨ2−Ｏ−ＣＨ2−である。
【００５９】
エチレン系不飽和芳香族モノマーの特定の例には、スチレン、α−メチルスチレン、４−メチルスチレン、スチルベン、（無水マレイン酸と４−ヒドロキシ−スチルベンからの加水分解されたポリマーを調製するために用いられる）４−アセトキシスチルベン、オイゲノール、イソオイゲノール、４−アリルフェノール、サフロール、およびこれらの材料の混合物などのラジカル重合性材料が挙げられる。スチレンが最も好ましい。これらの材料の幾つかの有用性は、重合開始剤の量の増加またはフェノールのヒドロキシ基のアシル化またはエーテル化によって改善することができる。
【００６０】
加水分解されたポリマーにおいて、エチレン系不飽和モノマーから誘導された単位対、無水マレイン酸から誘導された単位の比は、不飽和モノマーがアルファ−オレフィンである時に０．４：１〜１．３：１であり、不飽和芳香族モノマーを用いる時に１：１〜２：１である。いずれの場合も、１：１の比が最も好ましい。
【００６１】
本発明において用いるために適する加水分解されたポリマーは、エチレン系不飽和無水マレイン酸ポリマーを加水分解することにより調製してもよい。アルカリ金属水酸化物（水酸化カリウム、水酸化リチウムおよび多くの場合水酸化ナトリウムならびにこれらのブレンドなど）は適する加水分解剤である。加水分解は、モル量より多いか、または少ないアルキル金属水酸化物の存在下で行うことが可能である。加水分解混合物中のアルコールの存在は避けるべきである。
【００６２】
本発明の染み遮断用組成物中で有用な少なくとも一種以上のα−オレフィンモノマーと無水マレイン酸の加水分解されたポリマーは、米国特許第５，４６０，８８７号明細書（ペクホールド（Ｐｅｃｈｈｏｌｄ））に記載されている。本発明の染み遮断用組成物中で有用な少なくとも一種以上のエチレン系不飽和芳香族モノマーと無水マレイン酸の加水分解されたポリマーは、米国特許第５，００１，００４号明細書（フィッツジェラルド（Ｆｉｔｚｇｅｒａｌｄ）ら）に記載されている。
【００６３】
有用な染み遮断ポリマーは、（１）上述したポリマーの異なる一般種の中から選択された少なくとも二種以上のポリマーを合わせてブレンドすることにより、（２）ポリマーの異なる一般種を誘導する少なくとも二種以上のモノマーを合わせて反応させることにより、（３）ポリマーを誘導できる少なくとも一種以上のモノマーと少なくとも一種以上のポリマーの反応生成物として、あるいは（４）一種以上のポリマーの存在下で少なくとも一種以上のモノマーを重合させることにより得てもよい。
【００６４】
例えば、一種以上の（α−および／またはβ−置換）アクリル酸モノマーは合わせて重合してもよく、重合後に、スルホン化芳香族ポリマーとブレンドしてもよい。これは、（α−および／またはβ−置換）アクリル酸ポリマーからのカルボキシ官能基とスルホン化芳香族ポリマーのスルホネート官能基の両方が組成物の染み遮断特性に寄与することを可能にする。こうしたブレンドの特に有用な例は、スルホン化芳香族縮合ポリマー（例えば、ホルムアルデヒドまたはアセトアルデヒドなどのアルデヒドと、ビス（ヒドロキシフェニル）スルホンと、フェノールまたはナフトールと、フェニルスルホン酸との縮重合生成物）およびメタクリルポリマー（例えば、ポリメタクリル酸、またはメタクリル酸と、エチルアクリレート、ブチルアクリレート、イタコン酸、スチレン、スルホスチレンナトリウム、硫酸化ヒマシ油およびアクリル酸モノマーの一種以上とのコポリマー）を含む。
【００６５】
用いられるスルホン化芳香族ポリマーと（α−および／またはβ−置換）アクリル酸ポリマーの量は、基材に対する耐染み性の所望の程度をもたらすのに十分であるのがよい。一般に、基材がナイロン６，６である時、基材がナイロン６またはウールである時より低い被着レベルを用いることが可能である。基材が（例えば、オートクレーブ内で）湿り条件下でヒートセットされたヤーンである時、ヤーンが実質的に乾いた条件下でヒートセットされる時より一般に高い被着レベルが必要とされる。スルホン化芳香族ポリマーの量は、ナイロン６，６カーペット繊維を処理する時、好ましくは少なくとも０．１％ＳＯＦ、より好ましくは少なくとも０．２％ＳＯＦ、最も好ましくは少なくとも０．４％ＳＯＦである。一般に、２％ＳＯＦを超えるスルホン化芳香族ポリマーの量は一層の利点を殆どもたらさない。（α−および／またはβ−置換）アクリル酸ポリマーの量は、ナイロン６，６カーペット繊維を処理する時、好ましくは少なくとも０．１％ＳＯＦ、より好ましくは少なくとも０．２％ＳＯＦ、最も好ましくは少なくとも０．４％ＳＯＦである。一般に、２％ＳＯＦを超える（α−および／またはβ−置換）アクリル酸ポリマーの量は一層の利点を殆どもたらさない。用いられるスルホン化芳香族ポリマーの量は、ナイロン６カーペット繊維を処理する時、繊維の重量を基準にして好ましくは少なくとも０．２％ＳＯＦ、より好ましくは少なくとも０．４％ＳＯＦである。（α−および／またはβ−置換）アクリル酸ポリマーの量は、ナイロン６カーペット繊維を処理する時、好ましくは少なくとも０．２％ＳＯＦ、好ましくは少なくとも０．４％ＳＯＦである。
【００６６】
あるいは、（α−および／またはβ−置換）アクリル酸モノマーは、スルホン化芳香族ポリマーの存在下で重合してもよい。こうした組成物の例は、スルホン化芳香族縮合ポリマー（例えば、ホルムアルデヒドまたはアセトアルデヒドなどのアルデヒドと、ビス（ヒドロキシフェニル）スルホンなどのヒドロキシ芳香族化合物と、フェノールまたはナフトールと、フェニルスルホン酸との縮重合生成物）の存在下で重合されたα−置換アクリル酸モノマー（例えば、構造Ｈ2Ｃ＝Ｃ（Ｒ）ＣＯ2Ｈを有し、式中、Ｒは、炭素原子数１〜４のアルキル基、フェニル、フェノール、スルホン化フェノール、ナフトール、塩化物またはフッ化物である）を含む。こうした技術は、米国特許第４，９４０，７５７号明細書（モス（Ｍｏｓｓ，ＩＩＩ）ら）に記載されている。
【００６７】
ラジカル重合開始剤は、スルホン化芳香族ポリマーの存在下で（α−および／またはβ−置換）アクリル酸モノマーの重合を開始させるために添加される。有用な開始剤には、過硫酸塩（例えば、過硫酸カリウム、過硫酸アンモニウムまたは過硫酸ナトリウム）、過酸化物（例えば、過酸化ナトリウム、過酸化水素、過酸化ベンゾイル、過酸化アセチル、過酸化ラウリル、過酸化クミル、過酸化ｔ−ブチルまたはヒドロ過酸化ｔ−ブチル）、アゾ化合物（例えばアゾビスイソブチロニトリル）およびアゾ化合物の塩酸塩が挙げられる。
【００６８】
もう一つの実施形態において、染み遮断ポリマーは、スルホン化ヒドロキシ芳香族化合物と、どれもが飽和されていても、または飽和されていなくてもよいイソシアネート、カルボン酸、無水カルボン酸、塩化カルボン酸または他のカルボン酸前駆体とを反応させることにより調製してもよい。この反応により形成されたエステルは、その後、もう一種のスルホン化芳香族ポリマーの存在する状態で、または存在しない状態のいずれかで、それ自体または（α−および／またはβ−置換）アクリル酸およびラジカル重合開始剤と反応させることが可能である。あるいは、第１の反応から形成されたエステルは、単独重合させるか、またはアルデヒド縮合反応において芳香族化合物と共重合させてもよい。得られたポリマーは、ラジカル重合開始剤の存在下でそれ自体または（α−および／またはβ−置換）アクリル酸とさらに反応させることが可能である。有用なラジカル重合開始剤には、過硫酸塩（例えば、過硫酸アンモニウム、過硫酸ナトリウムまたは過硫酸カリウム）、過酸化物（例えば、過酸化ナトリウム、過酸化水素、過酸化ベンゾイル、過酸化アセチル、過酸化ラウリル、過酸化クミル、過酸化ｔ−ブチルまたはヒドロ過酸化ｔ−ブチル）、アゾ化合物（例えばアゾビスイソブチロニトリル）および過酢酸塩（例えば過酢酸ｔ−ブチル）が挙げられる。こうした技術は、米国特許第５，３１０，８２８号明細書（ウィリアムス（Ｗｉｌｌｉａｍｓ）ら）に記載されている。
【００６９】
その他の有用な組み合わせには、スルホン化芳香族ポリマーおよび／または（α−および／またはβ−置換）アクリル酸のポリマーとブレンドされたエチレン系不飽和モノマーと無水マレイン酸の加水分解されたポリマーが挙げられる。例えば、無水マレイン酸の一部（３０重量％まで）をアクリル酸またはメタクリル酸で置き換えることが可能である。もう一つの実施形態において、無水マレイン酸の一部（好ましくは、１〜７５重量％）は、マレイミド、Ｎ−アルキル（Ｃ1〜Ｃ4）マレイミド、Ｎ−フェニルマレイミド、フマル酸、イタコン酸、シトラコン酸、アコニット酸、クロトン酸、ケイ皮酸、前述した酸のアルキル（Ｃ1〜18）エステル、前述した酸のシクロアルキル（Ｃ2〜Ｃ8）エステルまたは硫酸化ヒマシ油などで置き換えることが可能である。
【００７０】
特に好ましいブレンドは、エチレン系不飽和芳香族モノマーと無水マレイン酸の加水分解されたポリマー９５〜３０重量％（より好ましくは８５〜４０重量％）およびスルホン化芳香族縮合ポリマー、例えばスルホン化フェノールホルムアルデヒド縮合ポリマー５〜７０重量％（より好ましくは１５〜６０重量％）を含み、これらの二種の成分の合計は１００重量％である。こうした組み合わせは米国特許第４，８３３，８３９号明細書（フィッツジェラルド（Ｆｉｔｚｇｅｒａｌｄ）ら）に記載されている。
【００７１】
本発明において用いるために適するシルセスキオキサンポリマーは米国特許出願第０９／６０７６６７号明細書に記載されたポリマーである。この特許出願は本明細書に引用して援用する。シルセスキオキサン材料は、米国特許第４，７８１，８４４号明細書（コルトマン（Ｋｏｒｔｍａｎｎ）ら）、第４，３５１，７３６号明細書（スタインバーガー（Ｓｔｅｉｎｂｅｒｇｅｒ）ら）、第５，０７３，４４２号明細書（クノールトン（Ｋｎｏｗｌｔｏｎ）ら）または第３，４９３，４２４号明細書（モーロク（Ｍｏｈｒｌｏｋ）ら）に記載された種類のどれであることも可能である。これらの特許の各々は本明細書に引用して援用する。これらのシルセスキオキサンポリマーは、単独または式Ｓｉ（ＯＲ’）4および／またはＲ2−Ｓｉ（ＯＲ’）2のシランと合わせた式Ｒ−ＳｉＯ3/2またはＲ−Ｓｉ（ＯＲ’）3のポリマーである。式中、Ｒは炭素原子数１〜７の置換または非置換炭素原子基を表す。炭化水素基の置換基はハロゲン原子、メルカプトおよびエポキシ基であってもよい。Ｒ’は炭素原子数１〜４のアルキル基を表す。好ましいシルセスキオキサンポリマーは、中性またはアニオンであるポリマーである。
【００７２】
シルセスキオキサンポリマーは、水、緩衝剤、表面活性剤および任意に有機溶媒の混合物にシランを酸性条件または塩基性条件下で混合物を攪拌しつつ添加することにより調製してもよい。２００〜５００オングストロームの狭い粒子サイズを達成するために、大量のシランを均一に且つゆっくり添加することが好ましい。添加できるシランの厳密な量は、置換基Ｒ、およびアニオン表面活性剤またはカチオン表面活性剤を用いているかに応じて決まる。
【００７３】
単位がブロック分布またはランダム分布で存在しうるシルセスキオキサンコポリマーは、シランの同時加水分解によって形成される。添加される式Ｓｉ（ＯＲ’）4のシランの好ましい量は、用いられるシランの全重量を基準にして２〜５０％、好ましくは３〜２０％である。
【００７４】
メチルトリメトキシシラン、メチルトリエトキシシラン、メチルトリイソプロポキシオキシシラン、エチルトリメトキシシラン、エチルトリエトキシシラン、プロピルトリメトキシシラン、イソブチルトリメトキシシラン、イソブチルトリエトキシシラン、２−エチルブチルトリエトキシシラン、テトラエトキシシランおよび２−エチルブトキシトリエトキシシランのようなシランは、本発明のシルセスキオキサンポリマーを調製する際に有用である。
【００７５】
本発明の清浄化／処理用溶液中の発泡剤として有用な界面活性剤、すなわち表面活性剤は、合成有機化合物または天然有機化合物あるいは水を発泡させることができる材料である。好ましい界面活性剤は、「強度に発泡性の溶液」を形成できるとして時には特徴付けられる界面活性剤である。例えば、バイクマン（Ｊ．Ｊ．Ｂｉｋｅｍａｎ）著「発泡体（Ｆｏａｍｓ）」、スプリンガー−バーラグ・ニューヨーク（Ｓｐｒｉｎｇｅｒ−Ｖｅｒｌａｇ  Ｎｅｗ  Ｙｏｒｋ  Ｉｎｃ．）出版、頁１０８〜１３２（１９７３）を参照すること。本発明の目的のための界面活性剤の有用性および界面活性剤の量は、泡体積または泡高さおよび泡破壊抵抗性によって決定することが可能である。一般に、本発明の泡の生成の際に有用な利用可能界面活性剤および界面活性剤の量は、発泡性水溶液の泡体積の少なくとも１．５倍、好ましくは少なくとも２倍の泡体積（または高さ）を生じさせ、この目的のための単純な試験は、適する密閉容器内で試験溶液を手で振とうすることである。例えば、こうした溶液１００ｇは、４８０ｍＬ以上の密閉ガラスジャーまたは更正された容器内で２５回激しく振とうされ、振とう前の溶液の高さに対する得られた泡の高さが測定され、泡高さ対溶液高さの比が膨張値である。
【００７６】
本発明において有用な炭化水素界面活性剤は、アニオン界面活性剤、非イオン界面活性剤、カチオン界面活性剤または両性界面活性剤、およびそれらの適合性混合物であることが可能である。有用な界面活性剤の種類には、一般式ＲＣＯＯＭ（式中、Ｒは脂肪脂肪族基であり、Ｍは、アルキル金属、例えば、シュウ酸ナトリウム、ラウリン酸ナトリウム、パルミチン酸ナトリウムまたはステアリン酸ナトリウムである）を有するものなどの脂肪酸の石鹸または塩、一般式ＲＯＳＯ2ＯＭのものなどの脂肪族アルキルスルフェート、例えば、デシル硫酸ナトリウム、ドデシル硫酸ナトリウム、テトラデシル硫酸ナトリウム、ヘキサデシル硫酸ナトリウム、ヘプタデシル硫酸ナトリウムまたはオクタデシル硫酸ナトリウム、ＲＳＯ3Ｍ、例えば、デシルスルホン酸ナトリウム、ドデシルスルホン酸ナトリウム、テトラデシルスルホン酸ナトリウム、ヘキサデシルスルホン酸ナトリウム、ヘプタデシルスルホン酸ナトリウムまたはオクタデシルスルホン酸ナトリウム、一般式ＲＣ6Ｈ4ＳＯ3Ｍのものなどのアルカリールスルホン酸の塩、例えば、オクチルベンゼンスルホン酸ナトリウムまたはキシレンスルホン酸ナトリウム、一般式Ｒ（ＣＨ2ＣＨ2Ｏ）nＨ（式中、Ｒは脂肪脂肪族基、例えば、ＲはＣ10Ｈ21Ｏ〜Ｃ18Ｈ37Ｏであり、ｎは１０〜６０である）のものなどのエチレンオキシド付加体、一般式Ｒ（ＯＣＨ2ＣＨ2）nＯＳＯ3Ｍ（式中、ＲはＣ10〜Ｃ18アルキル基であり、ｎは１〜３であり、Ｍはナトリウムである）のもの、およびジアルキルスルホコハク酸の塩、例えば、ジオクチルスルホコハク酸ナトリウムが挙げられる。本発明において有用な他の界面活性剤については、カーク−オスマー（Ｋｉｒｋ−Ｏｔｈｍｅｒ）著「化学技術エンサイクロペディア（Ｅｎｃｙｃｌｏｐｅｄｉａ  ｏｆ  Ｃｈｅｍｉｃａｌ  Ｔｅｃｈｎｏｌｏｇｙ）」、第三版、Ｖｏｌ．２２、頁３４７〜３８７、ジョーン・ウィリー＆サンズ（Ｊｏｈｎ  Ｗｉｌｅｙ  ＆  Ｓｏｎｓ）（１９８３）も参照すること。
【００７７】
有用な界面活性剤には、単独または、例えば、非イオン界面活性剤などの他の界面活性剤と組み合わせたアニオン界面活性剤が挙げられる。アニオン界面活性剤が組成物の他のエレメントと適合性である限り、一切のアニオン界面活性剤は組成物中で用いることが可能であり、汚染カーペットを清浄化するために必要な洗浄力を提供する。適するアニオン界面活性剤または二種以上の界面活性剤は、一個または二個の疎水性基と一個または二個の水可溶化アニオン基を含むことが可能である。
【００７８】
疎水性基は、界面活性剤を十分に表面活性にするのに十分大きいのがよい。すなわち、すべての疎水性基の炭素原子の全数は、好ましくは少なくとも８個であることが可能である。適する疎水性基の例には、直鎖および分岐のオクチル、デシル、ラウリル（すなわち、殆どドデシル）、ミリスチル（すなわち、殆どテトラデシル）、セチル（すなわち、殆どヘキサデシル）およびステアリル（すなわち、殆どオクタデシル）、ドデシルベンジル、ナフチル、キシリルおよびジフェニルが挙げられる。ヘテロ原子含有部分は、疎水性基、例えば、エステル、アミド、エーテル中に存在してもよい。一個より多い疎水性基が存在する時、鎖の長さは、比較的より短くてもよい（例えば、二個のｎ−ブチル基）。
【００７９】
水可溶化アニオン基は、好ましくは、ミセルの形成を可能にするために水中に界面活性剤を効果的に可溶化するのに十分に極性であることが可能である。適する水可溶化アニオン基には、スルホン酸塩、硫酸塩およびカルボン酸塩が挙げられる。アニオン基に対する正の対イオンは、アルキル金属イオン（例えば、Ｎａ+、Ｋ+またはＬｉ+）、アルカリ土類金属イオン（例えば、Ｍｇ++またはＣａ++）またはアンモニウムイオン（例えば、ＮＨ4+またはトリエタノールアンモニウム）であることが可能である。任意に、水可溶化アニオン基は、エーテルスルフェート、エーテルスルホネートまたはエーテルカルボキシレート基を形成するために、疎水性基と帯電イオン基との間に位置する１〜１５個の低分子量単位のポリオキシエチレン基を含むことも可能である。
【００８０】
コンセントレート組成物中に存在する界面活性剤の全量は、一般には０．１重量％〜１０重量％、好ましくは０．５重量％〜６重量％、より好ましくは１重量％〜３重量％の範囲内の量である。水性使用希釈の形態で用いられる時、界面活性剤は、一般には０．００２重量％〜０．１５６重量％、好ましくは０．００８重量％〜０．０９４重量％、より好ましくは０．０１６重量％〜０．０４７重量％の量で存在することが可能である。
【００８１】
適するアニオン界面活性剤の例には、キシレンスルホン酸ナトリウム、ラウリル硫酸ナトリウム、ミリスチル硫酸ナトリウム、ラウリルエーテル（２）硫酸ナトリウム（すなわち、Ｃ12Ｈ25（ＯＣＨ2ＣＨ2）2ＯＳＯ3-Ｎａ+）、デシル硫酸ナトリウム、ミリスチルエーテル硫酸アンモニウム、ノニルフェノールポリグリコールエーテル（１５）硫酸ナトリウム、Ｃ16〜Ｃ18αオレフィンスルホン酸ナトリウム、ドデシルベンゼンスルホン酸ナトリウム、ナフチルスルホン酸ナトリウム、ジヘキシルスルホコハク酸ナトリウム、ラウリン酸ナトリウム、ステアリン酸ナトリウム、エーテル（５）ステアリン酸ナトリウム、リシノール酸カリウム（１２−ヒドロキシ−９−オクタデカン酸カリウム）、ミリストイルサルコシンナトリウムおよびＮ−メチル−Ｎ−オレイルタウレートナトリウムが挙げられる。好ましい界面活性剤はキシレンスルホン酸ナトリウムである。こうしたアニオン界面活性剤は、多くの供給業者から市販されており、供給業者の多くは、マクカッチョンの乳化剤＆洗浄剤ディレクトリー（ＭｃＣｕｔｃｈｅｏｎ’ｓ  Ｅｍｕｌｓｉｆｉｅｒｓ  ＆  Ｄｅｔｅｒｇｅｎｔｓ  ｄｉｒｅｃｔｏｒｙ）、北米または国際版（Ｎｏｒｔｈ  Ａｍｅｒｉｃａ  ｏｒ  Ｉｎｔｅｒｎａｔｉｏｎａｌ  Ｅｄｉｔｉｏｎｓ）（１９９６）に記載されている。
【００８２】
アニオン界面活性剤は、一般には０．２５重量％〜１０重量％、好ましくは０．５重量％〜６重量％、より好ましくは０．７５重量％〜１重量％の範囲内の量でコンセントレート組成物中に存在することが可能である。水性使用希釈の形態で用いられる時、界面活性剤は、一般には０．００４重量％〜０．１５６重量％、好ましくは０．００８重量％〜０．０９４重量％、より好ましくは０．０１２重量％〜０．０１６重量％の量で存在することが可能である。
【００８３】
本発明の非イオン界面活性剤には、少なくとも１８の親水性／親油性バランス（ＨＬＢ）値（ＨＬＢ数とも呼ぶ）を有するものが挙げられる。ＨＬＢ値は非イオン界面活性剤の極性の尺度となり、最小親水性／最大親油性界面活性剤（すなわち、低レベルのエトキシル化を有するもの）は低いＨＬＢ値を有し、最大親水性／最小親油性界面活性剤（すなわち、高レベルのエトキシル化を有するもの）は高いＨＬＢ値を有する。ＨＬＢ値のより詳しい説明については、シック（Ｍ．Ｊ．Ｓｃｈｉｋ）編「非イオン界面活性剤（Ｎｏｎｉｏｎｉｃ  Ｓｕｒｆａｃｔａｎｔｓ）：Ｐｈｙｓｉｃａｌ  Ｃｈｅｍｉｓｔｒｙ，ｖｏｌ．２３，頁４３８〜４５６（１９８７）を参照すること。適する非イオン界面活性剤の例には、ノニルフェノールポリエチレングリコールエーテルであるタージトール（Ｔｅｒｇｉｔｏｌ）（商標）１５−Ｓ−４０（ミシガン州ミッドランドのダウ・ケミカル（Ｄｏｗ  Ｃｈｅｍｉｃａｌ（Ｍｉｄｌａｎｄ，ＭＩ））が挙げられ、それは１８のＨＬＢ値を有する。
【００８４】
非イオン界面活性剤は、一般には０．２５重量％〜１０重量％、好ましくは０．５重量％〜６重量％、より好ましくは１重量％〜２重量％の範囲内の量でコンセントレート組成物中に存在することが可能である。水性使用希釈の形態で用いられる時、界面活性剤は、一般には０．００４重量％〜０．１５６重量％、好ましくは０．００８重量％〜０．０９４重量％、より好ましくは０．０１６重量％〜０．０３１重量％の量で存在することが可能である。
【００８５】
組成物は、水性使用希釈水中に存在しかねないし、組成物の清浄化性能を損ないかねないカルシウム、マグネシウム、鉄およびマンガンなどの硬度イオンをキレート化するために金属イオン封鎖剤を任意に含有してもよい。金属イオン封鎖剤は有機または無機であることが可能である。有機金属イオン封鎖剤には、硬度イオンを錯化できる広範囲の材料が挙げられる。これらには、ＥＤＴＡおよびその塩、クエン酸およびその塩、ホウ酸およびその塩、ニトリロ三酢酸およびその塩、ポリアクリル酸およびそのコポリマー、ポリマレイン酸およびそのコポリマー等々の高分子電解質が挙げられる。無機金属イオン封鎖剤には、縮合リン酸塩、特に式Ｍ−（ＰＯ3Ｍ）nＯＭ（式中、Ｍはアルカリ金属であり、ｎは１〜６０の範囲の数、非環式リン酸塩については典型的に３未満の数である）のものが挙げられる。こうしたリン酸塩の例には、オルトリン酸ナトリウムまたはオルトリン酸カリウムなどのアルカリ金属オルトリン酸塩、ならびにピロリン酸ナトリウムまたはピロリン酸カリウム、トリポリリン酸ナトリウムおよびヘキサメタリン酸塩などのアルカリ金属縮合リン酸塩（すなわち、ポリリン酸塩）が挙げられる。好ましい有機金属イオン封鎖剤は、金属イオン封鎖特性および汚染懸濁特性のゆえにトリポリリン酸ナトリウムである。金属イオン封鎖剤は、コンセントレート組成物の一般には２重量％〜１２重量％、好ましくは３重量％〜９重量％、より好ましくは５重量％〜７重量％の範囲内の量で存在することが可能である。金属イオン封鎖剤は、典型的には０．０４７重量％〜０．１８８重量％、好ましくは０．０３１重量％〜０．１４１重量％、より好ましくは０．０７８重量％〜０．１０９重量％の範囲内の量で水性使用希釈において存在することが可能である。
【００８６】
組成物は、染み遮断ポリマーのカーペット上への沈着を改善するための塩を任意に含有してもよい。有用な塩には、金属塩およびアンモニウム塩が挙げられる。本発明において用いるために適する塩には、ＭｇＳＯ4、ＭｇＣｌ2、ＣａＣｌ2、Ｃａ（ＣＨ3ＣＯＯ）2、ＳｒＣｌ2、ＢａＣｌ2、ＺｎＣｌ2、ＺｎＳＯ4、ＦｅＳＯ4およびＣｕＳＯ4などの二価金属塩、ＬｉＣｌ、ＮａＣｌ、ＮａＢｒ、ＮａＩ、ＫＣｌ、ＣｓＣｌ、Ｌｉ2ＳＯ4およびＮａ2ＳＯ4などの一価金属塩、ＡｌＣｌ3およびクエン酸アンモニウムなどの多価金属塩、ならびにＮＨ4Ｃｌ、（ＮＨ4）2ＳＯ4および（ＣＨ3）4ＮＣｌなどのアンモニウム塩が挙げられる。二価金属塩は一般に好ましく、マグネシウム塩（例えば、ＭｇＳＯ4）が特に好ましい。但し、良好な結果は、一価金属塩または多価金属塩あるいはアンモニウム塩の使用を通して特定の条件下で得ることも可能である。清浄化・処理用組成物においてカーペット上に０．１〜３％、好ましくは０．５〜３％の固形物のレベルで被着させる時、塩は最も効果的である。
【００８７】
組成物は、組成物のｐＨを最適作用範囲に調節するために塩基および／または緩衝剤を任意に含有してもよい。処理組成物のための最適なｐＨは材料の選択に応じて異なる場合がある一方で、最適な結果は組成物が少なくとも６の初期ｐＨまたは調節されたｐＨを有する時に一般に得られる。好ましくは、組成物は、６〜８の範囲内の初期ｐＨまたは調節されたｐＨを有する。清浄化／処理用組成物のｐＨが６より低く保たれる場合、組成物はシルセスキオキサンポリマーの沈降のために均質なままではなくなる。組成物のｐＨが８より高い場合、染み遮断性能はｐＨの増加につれて連続的に低下する。
【００８８】
本発明の組成物を配合する時、大部分の染み遮断ポリマーの高い固有酸度のゆえに、ほぼ中性への上方ｐＨ調節が典型的に必要とされる。この上方ｐＨ調節を行うために、水酸化ナトリウムまたは水酸化アンモニウムなどの少量の強塩基を用いることが可能である。しかし、長い時間にわたって組成物のｐＨをより良く制御するために、緩衝剤の大量配合を用いることが可能である。多くの無機塩および有機塩は、６〜８の範囲内で組成物のｐＨを安定化させるための緩衝剤として有用であり、それらの塩には、リン酸水素二ナトリウムとリン酸二水素カリウムの混合物、炭酸水素ナトリウム、四ホウ酸二ナトリウム、トリス（ヒドロキシメチルアミノメタン）（ＴＲＩＳ）とＴＲＩＳ塩酸塩の混合物、酢酸アンモニウム、およびヒスチジルグリシンが挙げられる。緩衝剤は、組成物のコンセントレート形態で０．００１モル（Ｍ）〜１Ｍまたは組成物の水性使用希釈形態で０．００００１５Ｍ〜０．０１５Ｍのモル濃度範囲で用いることが可能である（緩衝剤に関する追加情報については、ライド（Ｄ．Ｒ．Ｌｉｄｅ）編「化学および物理のＣＲＣハンドブック（ＣＲＣ  Ｈａｎｄｂｏｏｋ  ｏｆ  Ｃｈｅｍｉｓｔｒｙ  ａｎｄ  Ｐｈｙｓｉｃｓ）」第８１版、２０００〜２００１，頁８−３５〜８−４０を参照すること）。
【００８９】
組成物は、消泡剤、芳香剤および防腐剤などの他の原料を任意に含有してもよい。これらの添加原料は、用いるならば、コンセントレート形態の組成物の典型的には０．０５重量％〜０．２０重量％、水性使用希釈の０．０００８重量％〜０．００３１重量％のような比較的少量で存在する。
【００９０】
組成物が有機溶媒を含有しないことが好ましく且つ可能であるけれども、例えば、用いられる市販原料の一部（例えば、製造の溶媒または残部として）として有機溶媒が含まれているので、または組成物内の他の一種以上の原料を溶解するために、組成物中に非常に少量の適合性有機溶媒を含有することが避けられない場合がある。この量は、事実上組成物が有機溶媒を本質的に含有しないような、コンセントレート組成物の一般には好ましくは１重量％未満、より好ましくは０．５重量％未満、より好ましくは０．１重量％未満である。
【００９１】
組成物は、上述した成分の濃縮溶液を含有するコンセントレートとして、または標準カーペット清浄化装置と合わせて使用できる溶液を提供するのに十分な量の水と上述したコンセントレートを組み合わせる「水性使用希釈」として調製してもよい。一般に、水性使用希釈は、９９〜９８重量部の水で１〜２重量部のコンセントレートを希釈することにより調製することが可能である。
【００９２】
本発明の組成物は、均一な混合物が得られるまで攪拌しつつ、加熱された原料または加熱されていない原料を組み合わせることにより調製することが可能である。
【００９３】
本発明は、ポリアミド（例えば、ナイロン６およびナイロン６，６）、ウール、ポリオレフィン（例えば、ポリプロピレン）、ポリエステル、アクリルおよびそれらのブレンドを含む様々な繊維から構成されたカーペットを清浄化するために用いることが可能である。好ましくは、繊維はポリアミド繊維またはポリアミドブレンド繊維である。
【００９４】
本発明の方法において、本発明の清浄化・処理用組成物は、カーペット清浄化技術上知られている清浄化方法を用いてカーペットに被着させることが可能である。好ましい方法は水抽出工程を含む。その工程においては、高温水抽出中の清浄化・処理用組成物の温度、例えば、水性使用希釈後の組成物の温度は好ましくは少なくとも５０℃であり、高圧ポンプシステムを用いることにより組成物はカーペットに送出することが可能である。水抽出工程後、消費された組成物、すなわち、カーペットへの暴露後に生じる汚れた水性使用組成物は、湿式真空系による第１の真空除去工程を用いることによりカーペットから実質的に除去することができる。第１の真空除去工程は、水抽出工程の開始から６０分以内、好ましくは１０分以内、より好ましくは１分以内、最も好ましくは１０秒以内に行うことができる。接触カーペット繊維からの清浄化・処理用組成物の除去を促進するために、この暴露時間を最小にすることが望ましい。カーペットを一層清浄化し処理するために、高温水抽出の一つ以上の追加工程とその後の真空除去を用いることが可能である。清浄化・処理用組成物の残留物の除去は、水リンス工程、その後の第２の真空除去工程を用いることにより最適化することが可能である。その両方は、第１の真空除去工程の完了後６０分以内、好ましくは１０分以内、より好ましくは１分以内、最も好ましくは１０秒以内に行われる。カーペットの最適な清浄化および処理は、水抽出工程、第１の真空除去工程、水リンス工程および第２の真空除去工程のこの順序を用いることにより得ることが可能である。但し、本発明は、水抽出工程および第１の真空除去工程のみを用いることにより行うことも可能である。水抽出工程、真空除去工程、水リンス工程および第２の真空除去工程、またはそれらの工程のシリーズまたは組み合わせ後、カーペットは放置して乾燥させる。汚れたカーペットが本発明の清浄化・処理用組成物で清浄化された後、得られた清浄化済みカーペットは、製造の時点で被着された当初のカーペット処理剤によって付与された元の染み遮断特性および耐汚染性の少なくとも一部、通常は大部分を示し続ける。
【００９５】
基材の染み遮断特性および耐汚染性は、上で定義された染み遮断剤およびシルセスキオキサンを含む水性組成物を清浄化済み処理済み基材に被着させる追加工程の使用によって一層強化することが可能である。好ましくは、この追加工程は、乾燥の前に清浄化済み処理済み基材上で行われる。
【００９６】
本発明の例証的で非限定的であると解される以下の実施例を用いて本発明をさらに説明する。特に明示しない限り、以下に続く実施例および試験方法で示したすべての百分率は重量による百分率である。
【実施例】
【００９７】
用語解説
ポリマーＡ−次の通り調製されたポリメチルシルセスキオキサン抗汚染ポリマー
【００９８】
ヒーター、スターラーおよびコンデンサーが装着された３Ｌ三つ口フラスコに、１１０６．０ｇの脱イオン水および１４．０ｇの直鎖アルキルスルホン酸（マサチューセッツ州ワードヒルのアルファ・アエサー・ジョンソン・マッセイ（Ａｌｆａ  Ａｅｓｏｒ，Ｊｏｈｎｓｏｎ  Ｍａｔｔｈｅｙ（Ｗａｒｄ  Ｈｉｌｌ，ＭＡ））によって販売されており、ドデシルベンゼンスルホン酸であると考えられる）を添加した。得られた混合物を均質になるまで攪拌しながら６０℃に加熱し、２８０ｇのメチルトリメトキシシラン（ＣＨ3Ｓｉ（ＯＣＨ3）3、ウィスコンシン州ミルウォーキーのシグマ・アルドリッチ・ケミカル（Ｓｉｇｍａ  Ａｌｄｒｉｃｈ  Ｃｈｅｍｉｃａｌ  Ｃｏ．（Ｍｉｌｗａｕｋｅｅ，ＷＩ））によって販売されている）を４時間にわたりゆっくり混合物に添加した。加水分解反応を放置して攪拌しながら６０℃で一晩続け、得られた反応生成物を濾過した。その後、濾液のｐＨを８．５に調節するのに十分な２０％水性ＮＨ4ＯＨを濾液に添加した。その後、ロトヴァップセットを用いて、得られた中和済み混合物を５０℃でストリップして、少量の水を含むメタノールから主としてなる５３０ｇの留出液を生じさせた。生成したシルセスキオキサンのアニオン乳化液は固形物１０．３％であり、ゼータ・プラス（Ｚｅｔａ  Ｐｌｕｓ）ゼータ電位分析装置（ニューヨーク州ホルツビルのブルックハーベン・インストルメンツ（Ｂｒｏｏｋｈａｖｅｎ  Ｉｎｓｔｒｕｍｅｎｔｓ  Ｃｏｒｐ．（Ｈｏｌｔｓｖｉｌｌｅ，ＮＹ））によって販売されている）でマルチ・アングル・サイジング（Ｍｕｌｔｉ  Ａｎｇｌｅ  Ｓｉｚｉｎｇ）オプションを用いて測定して約３０ｎｍの平均粒径を有していた。
【００９９】
ポリマーＢ−次の通り調製されたメタクリル酸含有染み遮断ポリマー
【０１００】
リフラックスコンデンサー、メカニカルスターラーおよび温度計が装着された１Ｌの反応容器に、７．０ｇの硫酸化ヒマシ油（ＳＣＯ）溶液（固形物７０％）および５１５．０ｇの脱イオン水を投入した。得られた溶液を９５℃に加熱し、攪拌を２時間にわたり続けつつ、その溶液に１９８．０ｇのメタクリル酸（ＭＡＡ）、４５．２ｇのブチルアクリレート（ＢＡ）、２１．６ｇの過硫酸アンモニウム開始剤および５０ｇの脱イオン水を含有する溶液を滴下した。反応混合物を９０℃でさらに３時間にわたり攪拌し、その後、混合物を５０℃に冷却した。２５．２ｇの２０％水性ＮａＯＨの添加により、得られたコポリマー溶液をｐＨ４に中和して、固形物３３％を含むとともに８０／１８／２のＭＡＡ／ＢＡ／ＳＣＯモノマー重量比を有するメタクリル酸ポリマー溶液を生じさせた。
【０１０１】
ＦＣ−６６１−３Ｍ（商標）染み剥離コンセントレートＦＸ−６６１、スルホン化フェノール樹脂およびアクリル樹脂を含むカーペット用の染み遮断ポリマーブレンド、ミネソタ州セントポールのスリーエム・カンパニー（３Ｍ  Ｃｏｍｐａｎｙ（Ｓｔ．Ｐａｕｌ，ＭＮ））から固形物２９％の水性乳化液として入手できる。
【０１０２】
ＳＲ−５００−加水分解された無水マレイン酸樹脂を含む染み遮断ポリマー、デラウェア州ウィルミントンのデュポン・ヌムール（ｄｕＰｏｎｔ  ｄｅ  Ｎｅｍｏｕｒｓ（Ｗｉｌｍｉｎｇｔｏｎ，ＤＥ））から固形物２９％の水溶液として入手できる。
【０１０３】
１５−Ｓ−４０−タージトール（ＴＥＲＧＩＴＯＬ）（商標）１５−Ｓ−４０、ウェストバージニア州サウスチャールストンのユニオン・カーバイド（Ｕｎｉｏｎ  Ｃａｒｂｉｄｅ  Ｃｏｒｐ．（Ｓｏｕｔｈ  Ｃｈａｒｌｅｓｔｏｎ，ＷＶ）によって販売されている非イオン炭化水素界面活性剤。
【０１０４】
ＳＸＳ−キシレンスルホン酸ナトリウム、シグマ・アルドリッチ・ケミカル（Ｓｉｇｍａ  Ａｌｄｒｉｃｈ  Ｃｈｅｍｉｃａｌ  Ｃｏ．）によって販売されているアニオン炭化水素界面活性剤。
【０１０５】
ＳＴＰＰ−シグマ・アルドリッチ・ケミカル（Ｓｉｇｍａ  Ａｌｄｒｉｃｈ  Ｃｈｅｍｉｃａｌ  Ｃｏ．）によって販売されているトリポリリン酸ナトリウム。
【０１０６】
ＰＭ−１６６１−３Ｍ（商標）ＰＭ−１６６１保護化学薬品、撥水性カーペット保護剤の固形物２５％の水性分散液、スリーエム・カンパニー（３Ｍ  Ｃｏｍｐａｎｙ）によって販売されている。
【０１０７】
トランジション（ＴＲＡＮＳＩＴＩＯＮ）ＩＩＩ−トランジション（ＴＲＡＮＳＩＴＩＯＮ）ＩＩＩ（商標）ナイロン６，６カーペット、「ブルームーン」色、坪量３６ｏｚ／ｙｄ2（１．２ｋｇ／ｍ2）、ノースカロライナ州グルーンスボロのバーリントン・インダストリーズ（Ｂｕｒｌｉｎｇｔｏｎ  Ｉｎｄｕｓｔｒｉｅｓ（Ｇｒｅｅｎｓｂｏｒｏ，ＮＣ））によって販売されている。
【０１０８】
ＱＵＥＥＮ−ソルチア（ＳＯＬＵＴＩＡ）（商標）ナイロン６，６カーペット、「カロライナブルー」色、坪量４２ｏｚ／ｙｄ2（１．４ｋｇ／ｍ2）、ジョージア州ダルトンのクイーン・カーペット（Ｑｕｅｅｎ  Ｃａｒｐｅｔ  Ｃｏ．（Ｄａｌｔｏｎ，ＧＡ））によって販売されている。
【０１０９】
試験方法
模擬フレップ−ニップ被着手順（Ｆｌｅｘ−Ｎｉｐ  Ａｐｐｌｉｃａｔｏｎ  Ｐｒｏｄｕｃｔ）−染み遮断用組成物をカーペットに被着させるためにカーペット工場によって用いられるフレックスニップ作業を模擬実験するために、以下に記載する模擬Ｆｌｅｘ−Ｎｉｐ被着手順を用いた。
【０１１０】
この試験において、寸法が約１２インチ×１２インチ（３０ｃｍ×３０ｃｍ）であり、重量が典型的には約１２５ｇであるカーペットサンプルをびしょ濡れになるまで１００℃の温度で脱イオン水中に浸漬する。ボック・セントリフューガル・エクストラクター（Ｂｏｃｋ  Ｃｅｎｔｒｉｆｕｇａｌ  Ｅｘｔｒａｃｔｏｒ（オハイオ州トレドのボック・エンジニアード・プロダクツ（Ｂｏｃｋ  Ｅｎｇｉｎｅｅｒｅｄ  Ｐｒｏｄｕｃｔｓ，Ｉｎｃ．（Ｔｒｅｄｏ，ＯＨ））によって販売されている）内でサンプルが湿るまで回転させることにより湿りサンプルから水を抽出する。抽出後、カーペットサンプルを放置して室温近くに冷却し、処理用組成物を含むガラストレー内にカーペット繊維側を下にしてカーペットサンプルを入れることにより水性処理用組成物を被着させる。処理用組成物は、繊維上に所望の％固形物（％ＳＯＦ）を与えるのに十分な処理用材料を含有し、脱イオン水に処理用材料を溶解または分散させ、得られた処理用水溶液のｐＨを１０％水性スルファミン酸を用いて所望の値に調節することにより処理用組成物は調製される。ガラストレー内に存在する処理用溶液の重量はカーペットサンプルの重量の約４倍である（例えば、４００ｇの処理用溶液を１００ｇのカーペットサンプルについて用いる）。カーペットサンプルは１〜２分にわたって処理用溶液の全体積を吸収して、約３５０％の％ウェット付着をもたらす。
【０１１１】
その後、囲われた蒸気チャンバ内で大気圧、９０〜１００℃の温度および１００％の相対湿度で２分にわたり湿式処理済みカーペットサンプルを蒸気にさらす。蒸気処理後、遠心抽出器を用いてカーペットを湿るまで回転させ、その後、試験前に１２５℃で２５分にわたり強制空気炉内で硬化乾燥させる。
【０１１２】
カーペット清浄化手順−カーペットサンプルの清浄化／抽出を被着／硬化工程後且つ性能試験前に行った。通常は、清浄化用溶液を被着前および被着中に約５０℃に加熱した。
【０１１３】
カーペットサンプルを抽出するために、以下の手順を用いてビッセル（ＢＩＳＳＥＬＬ）（商標）パワースチーマー（ＰＯＷＥＲＳＴＥＡＭＥＲ）（商標）プロヒート（ＰｒｏＨｅａｔ）（商標）Ｐｌｕｓスチームクリーナー（ミシガン州グランドラピッズのビッセル・ホームケア（Ｂｉｓｓｅｌｌ  Ｈｏｍｅｃａｒｅ，Ｉｎｃ．（Ｇｒａｎｄ  Ｒａｐｉｄｓ，ＭＩ））によって販売されている）を用いた。
工程１：加熱された清浄化／処理用溶液を一回の遅いフォワードパスおよびバックパスで被着させ、その後、二回のフォワード真空パスおよびバック真空パスを行う。
工程２：カーペットサンプルを９０度回転させ、加熱された追加の清浄化用溶液を一回の遅いフォワードパスおよびバックパスで被着させ、その後、二回のフォワード真空パスおよびバック真空パスを行う。
工程３：カーペットサンプルを再び９０度回転させ、加熱された水溶液を一回の遅いフォワードパスおよびバックパスで被着させ、その後、三回のフォワード真空パスおよびバック真空パスを行う。
工程４：カーペットサンプルを放置して周囲条件下で一晩実験室フード内で乾燥させる。
工程５：場合によって、実験が二回以上の抽出を行おうと意図されている時、一回または二回の後続の抽出をカーペットサンプル上で行った（すなわち、工程１〜４を一回または二回繰り返した）。
【０１１４】
噴霧再処理手順−実験室サイズの噴霧器を用いて、処理用水溶液を噴霧によりカーペットサンプルに１５重量％ウェット付着まで被着させる。その後、湿式噴霧済みカーペットを乾くまで（典型的には１０〜２０分間）強制空気炉内で１２０℃で乾燥させる。（％ＳＯＦ、すなわち繊維上の％固形物における）処理剤の被着速度は、コンベア速度を変えることにより制御する。特に注記がない限り、すべての場合、ＦＣ−６６１染み遮断ポリマーおよびポリマーＡ抗汚染ポリマーを噴霧再処理手順中にそれぞれ０．５％ＳＯＦと０．１％ＳＯＦで共被着させた。
【０１１５】
「歩行」汚染試験−定義された「歩行」汚染試験条件下で処理済みカーペットサンプルと未処理カーペットサンプル（対照）の両方を試験し、相対的汚染レベルを比較することにより、各処理の相対汚染潜在性を決定した。パーティクルボード上に処理済みカーペット正方形および未処理カーペット正方形を取り付け、選択された二つの商業地の一方のフロア上にサンプルを置き、サンプルを放置して約９，０００回の歩行による通行（特に注記がない限り）によって汚させることにより試験を行う。これらの地域の各々の歩行による通行の量を監視し、汚染に及ぼす位置および向きの影響を最小にするように設計されたパターンを用いて、所定地内の各サンプルの位置を毎日変える。
【０１１６】
汚染試験期間後、カーペットサンプルを除去し、所定のサンプル上の汚染の量が未汚染サンプルと汚染後の対応サンプルとの間の色の差に直接的に比例するという仮定のもとに比色測定を用いて所定のサンプル上に存在する汚染の量を決定する。Ｄ６５照明源を備えた３１０クローマ・メーター（ＣＨＲＯＭＡ  ＭＥＴＥＲ）（商標）色分析装置を用いて、未汚染サンプルと後で汚染されたサンプルの三つのＣＩＥ  Ｌ＊ａ＊ｂ＊色座標を測定する。以下に示した式を用いて、色差値、ΔＥを計算する。
ΔＥ＝{（ΔＬ＊）2＋（Δａ＊）2＋（Δｂ＊）2}1/2
式中、
ΔＬ＊＝汚染Ｌ＊−未汚染Ｌ＊
Δａ＊＝汚染ａ＊−未汚染ａ＊
Δｂ＊＝汚染ｂ＊−未汚染ｂ＊
これらの比色測定から計算されたΔＥ値は、ＡＡＴＣＣによって提案された汚染評価などの旧来の目視評価の値と定性的に一致していることが示されており、評価環境によっても作業員の主観的相違によっても影響されずに、より高い精度の追加的な利点を有する。カーペットサンプルごとに報告された報告ΔＥ値は、５回と７回の反復実験の間の平均として計算されている。より大きいΔＥ値は、より高い汚染を示す。
【０１１７】
耐染み性試験−以下の試験手順を用いて耐染み性を決定した。
【０１１８】
水性酸で２．８〜３．２のｐＨに調節された脱イオン水中のＲｅｄ  Ｄｙｅ  ＦＤ＆Ｃ＃４０の０．００７％（重量）の水溶液にカーペットサンプルを接触させることにより、１０ｃｍ×１０ｃｍの処理済みカーペットサンプルに２４時間にわたり染みをつけた。処理され染みがついたカーペットサンプルを水のストリーム下で洗浄水が透明になるまでリンスする。その後、ボック・セントリフューガル・エクストラクター（Ｂｏｃｋ  Ｃｅｎｔｒｉｆｕｇａｌ  Ｅｘｔｒａｃｔｏｒ）を用いて湿りカーペットサンプルを湿りまで抽出し、室温で一晩空気乾燥させる。
【０１１９】
３１０クローマ・メーター（ＣＨＲＯＭＡ  ＭＥＴＥＲ）（商標）コンパクト三刺激値色分析装置（ミノルタ（Ｍｉｎｏｌｔａ）によって販売されている）を用いることにより、カーペットサンプルの染みの程度を数値的に決定する。色分析装置は、染みがついてなく処理していないカーペットサンプルの色と比べた「デルタａ」（Δａ）値として赤−緑色座標上の赤色染みを自動的に測定する。以下の表で報告された測定値は小数点以下一位まで示し、特に指定がない限り３測定値の平均を表す。より大きいΔａ値は、より多い量の赤色染料からの染みを示す。Δａ値は、典型的には０（染みなし）から５０（激しい染み）まで異なる。
【０１２０】
清浄化／処理用溶液
清浄化／処理用コンセントレート溶液の数組をカーペットクリーナーおよび保護剤として後で評価するために配合した。評価されたすべてのコンセントレート溶液のｐＨは約６であった。場合によって、成分ブレンディング後の測定ｐＨが６に非常に近かったのでｐＨ調節が不要であった。しかし、殆どの場合、成分ブレンディング後、コンセントレート溶液のｐＨは約６への調節を必要とし、それは、水性水酸化ナトリウムを用いて実行した。
【０１２１】
清浄化／処理用溶液の第１の組、ＣＴＳ−Ａ、ＣＴＳ−ＢおよびＣＴＳ−Ｃは、キシレンスルホン酸ナトリウム、タージトール（ＴＥＲＧＩＴＯＬ）（商標）１５−Ｓ−４０およびトリポリリン酸ナトリウムを含有する実験試験室清浄化用水溶液（ＣＳ−１）に基づいていた。試験室清浄化用溶液に添加された各抗汚染ポリマーおよび染み遮断ポリマーの％固形物として表して、この組において評価された溶液ごとの組成を表１に示している。各成分の残りは種々の成分と合わせて含まれた水または偶発的溶媒である。
【０１２２】
【表１】
2004532944.tif 000005
【０１２３】
清浄化／処理用溶液の第２の組、ＣＴＳ−Ｄ〜ＣＴＳ−Ｈは、専有の炭化水素界面活性剤および金属イオン封鎖剤を含有すると考えられている市販カーペットクリーニング溶液（ＣＳ−２）、ビッセル（ＢＩＳＳＥＬＬ）（商標）ファイバー・クレンジング・フォーミュラ・カーペット・ディタージェント（Ｆｉｂｅｒ  Ｃｌｅａｎｓｉｎｇ  Ｆｏｒｍｕｌａ  Ｃａｒｐｅｔ  Ｄｅｔｅｒｇｅｎｔ）（ミシガン州グランドラピッズのビッセル（Ｂｉｓｓｅｌｌ，Ｉｎｃ．（Ｇｒａｎｄ  Ｒａｐｉｄｓ，ＭＩ））によって販売されている）に基づいていた。ビッセル（Ｂｉｓｓｅｌｌ）清浄化用溶液に添加された各抗汚染ポリマーおよび染み遮断ポリマーの％固形物として表して、この第２の組において評価された溶液ごとの組成を表２に示している。専有の抗汚染剤を含有するＣＳ−２カーペット清浄化用溶液であると考えられるビッセル（Ｂｉｓｓｅｌｌ）によって販売されている専有のカーペット清浄化用溶液（ＣＳ−２Ａ）も表２に含まれている。
【０１２４】
【表２】
2004532944.tif 000006
【０１２５】
第３の清浄化／処理用溶液、ＣＴＳ−Ｉは、専有の炭化水素界面活性剤および金属イオン封鎖剤を含有すると考えられている市販カーペットクリーニング溶液（ＣＳ−３）、ビッセル（ＢＩＳＳＥＬＬ）（商標）ファイバー・クレンジング・フォーミュラ（多アレルゲン除去）・カーペット・ディタージェント（Ｆｉｂｅｒ  Ｃｌｅａｎｓｉｎｇ  Ｆｏｒｍｕｌａ（Ｍｕｌｔｉ−Ａｌｌｅｒｇｅｎ  Ｒｅｍｏｖａｌ）Ｃａｒｐｅｔ  Ｄｅｔｅｒｇｅｎｔ）（ビッセル（Ｂｉｓｓｅｌｌ，Ｉｎｃ．）によって販売されている）に基づいていた。ビッセル（ＢＩＳＳＥＬＬ）清浄化用溶液に添加された各抗汚染ポリマーおよび染み遮断ポリマーの％固形物として表して、評価された溶液ごとの組成を表３に示している。
【０１２６】
【表３】
2004532944.tif 000007
【０１２７】
第４の清浄化／処理用溶液、ＣＴＳ−Ｊは、インジアナ州インジアナポリスのベーン−クレーン（Ｂａｎｅ−Ｃｌｅｎｅ  Ｃｏｒｐ．（Ｉｎｄｉａｎａｐｏｌｉｓ，ＩＮ））によって販売されているカーペットクリーナーであるもう一種の市販のカーペットクリーニング配合物（ＣＳ−４）、Ｐ．Ｃ．Ａ（商標）パワード・クリーニング・エージェント・フォーミュラ５（Ｐｏｗｅｒｅｄ  Ｃｌｅａｎｉｎｇ  Ａｇｅｎｔ  Ｆｏｒｍｕｌａ５）に基づいていた。ベーン−クレーン（Ｂａｎｅ−Ｃｌｅｎｅ）クリーナー中の各抗汚染ポリマーおよび染み遮断ポリマーの％固形物として表して、この第４の組において評価された溶液ごとの組成を表４に示している。
【０１２８】
【表４】
2004532944.tif 000008
【０１２９】
カーペット試験サンプル
５種の異なるカーペット試験サンプル、カーペット１、カーペット２、カーペット３、カーペット４およびカーペット５を清浄化／処理用溶液の候補の評価のために調製した。以下に記載したように、４種のカーペットは処理され、１種は清浄化／処理の前に処理されなかった。
【０１３０】
カーペット１
模擬フレックスニップ被着手順を用いて０．５％ＳＯＦでＦＣ−６６１染み遮断ポリマーおよび０．１％ＳＯＦでポリマーＡ抗汚染ポリマーで処理されたトランジション（ＴＲＡＮＳＩＴＩＯＮ）（商標）ＩＩＩナイロン６，６カーペット。処理用水溶液は、スルファミン酸の１０％水溶液を用いてｐＨを１．９４に調節されたＭｇＳＯ4の１０％水溶液２．７８％も含有していた。
【０１３１】
カーペット２
模擬フレックスニップ被着手順を用いて０．５％ＳＯＦでＳＲ−５００染み遮断ポリマーおよび０．１％ＳＯＦでポリマーＡ抗汚染ポリマーで処理されたトランジション（ＴＲＡＮＳＩＴＩＯＮ）（商標）ＩＩＩナイロン６，６カーペット。スルファミン酸の１０％水溶液を用いて処理用水溶液のｐＨを１．９４に調節した。
【０１３２】
カーペット３
模擬フレックスニップ被着手順を用いて０．５％ＳＯＦでＦＣ−６６１染み遮断ポリマー、０．０７５％ＳＯＦでポリマーＡ抗汚染ポリマーおよび０．０２５％ＳＯＦでＰＭ−１６６１カーペット保護剤で処理されたトランジション（ＴＲＡＮＳＩＴＩＯＮ）（商標）ＩＩＩナイロン６，６カーペット。処理用水溶液は、スルファミン酸の１０％水溶液を用いてｐＨを１．９４に調節されたＭｇＳＯ4の１０％水溶液２．７８％も含有していた。
【０１３３】
カーペット４
未処理のトランジション（ＴＲＡＮＳＩＴＩＯＮ）（商標）ＩＩＩナイロン６，６カーペット。
【０１３４】
カーペット５
模擬フレックスニップ被着手順を用いて０．５％ＳＯＦでＦＣ−６６１染み遮断ポリマーおよび０．１％ＳＯＦでポリマーＡ抗汚染ポリマーで処理されたクイーン（ＱＵＥＥＮ）（商標）ナイロン６，６カーペット。処理用水溶液は、スルファミン酸の１０％水溶液を用いてｐＨを１．９４に調節されたＭｇＳＯ4の１０％水溶液２．７８％も含有していた。
【０１３５】
実施例１〜１０および比較例Ｃ１〜Ｃ１０
この評価シリーズにおいて、本発明の試験室配合清浄化／処理用溶液、ＣＴＳ−Ａ、ＣＴＳ−ＢおよびＣＴＳ−Ｃを処理済みナイロン６，６カーペットの清浄化後の歩行汚染および染みに対してより耐性にする能力について試験室配合カーペット清浄化用溶液ＣＳ−１と比較した（溶液の配合については表１を参照すること）。
【０１３６】
この試験シリーズで清浄化しようとするカーペットは、次の通り処理されていたトランジション（ＴＲＡＮＳＩＴＩＯＮ）（商標）ＩＩＩナイロン６，６カーペットであった。
カーペット１：０．５％ＳＯＦでＦＣ−６６１染み遮断ポリマー、０．１％ＳＯＦでポリマーＡ抗汚染ポリマー。
カーペット２：０．５％ＳＯＦでＳＲ−５００染み遮断ポリマー、０．１％ＳＯＦでポリマーＡ抗汚染ポリマー。
カーペット３：０．５％ＳＯＦでＦＣ−６６１染み遮断ポリマー、０．０７５％ＳＯＦでポリマーＡ抗汚染ポリマー、０．０２５％ＳＯＦでＰＭ−１６６１カーペット保護剤。
カーペット４：未処理のトランジション（ＴＲＡＮＳＩＴＩＯＮ）（商標）ＩＩＩカーペット
【０１３７】
カーペット清浄化手順を用いて、清浄化／抽出サイクル数を０〜２の間で変えた。実施例３および比較例Ｃ４については、噴霧再処理手順を用いて清浄／抽出済みカーペットサンプルをＦＣ−６６１染み遮断ポリマーとポリマーＡ抗汚染ポリマーの組み合わせで再処理した。清浄化／抽出および任意の再処理後、すべてのカーペットサンプルの耐汚染性を「歩行汚染試験」を用いて、耐染み性を耐染み性試験を用いて評価した。比較例Ｃ１、Ｃ５、Ｃ７およびＣ１０については、カーペットを元の状態で評価した。すなわち、カーペットを評価の前に清浄化しなかった。
【０１３８】
表５に示した結果は、第１のシリーズの結果が上付き数字１で示されている一方で、第２の試験シリーズの結果が上付き数字２で示されている二つの試験シリーズの組み合わせを表している。
【０１３９】
【表５】
2004532944.tif 000009
【０１４０】
表５のデータは本発明の利点を例示している。すべてのカーペットサンプルについて、清浄化／処理用溶液、すなわち、抗汚染ポリマー（ポリマーＡ）と染み遮断ポリマー（ポリマーＢ、ＦＣ−６６１またはＳＲ−５００）の組み合わせをさらに含有する清浄化用溶液（すなわち、ＣＴＳ−Ａ、ＣＴＳ−ＢまたはＣＴＳ−Ｃ）で清浄化されたカーペットは、これらのポリマーのない同じ清浄化用溶液（ＣＳ−１）で清浄化された同じカーペットサンプルと比べた時、改善された耐汚染性および耐染み性を示した。この改善された耐汚染性および耐染み性は、処理済みカーペットサンプル（カーペット１、２および３）で最も顕著であったが、未処理カーペットサンプル（カーペット４）の清浄化／処理用溶液ＣＴＳ−Ａによる清浄化も多少の耐汚染性および耐染み性を付与した。本発明の清浄化／処理用溶液または既知の清浄化用溶液のいずれかで前に清浄化されたカーペットサンプルへの抗汚染ポリマーと染み遮断ポリマーの組み合わせの噴霧処理は耐汚染性および耐染み性を一層改善した。実施例３に対する実施例２の結果の比較は、清浄化後の追加的な工程としてポリマーＡおよびＦＣ−６６１の噴霧被着を用いる際の利点を例示している。
【０１４１】
清浄化／処理用溶液の接触の殆ど直後に真空抽出が加えられて行われたので、ポリマーとカーペットサンプルとの間のこうした極めて短い接触時間後に本発明の処理によって高い抗汚染性能および改善された染み遮断性能を認めることは非常に驚くべきことである。
【０１４２】
実施例１１〜１５ならびに比較例Ｃ１、Ｃ７およびＣ１１〜Ｃ１４
この評価シリーズにおいて、ビッセル（ＢＩＳＳＥＬＬ）（商標）ファイバー・クレンジング・フォーミュラ・カーペット・ディタージェント（Ｆｉｂｅｒ  Ｃｌｅａｎｓｉｎｇ  Ｆｏｒｍｕｌａ  Ｃａｒｐｅｔ  Ｄｅｔｅｒｇｅｎｔ）（ＣＳ−Ｅ）から配合されたＣＴＳ−ＤおよびＣＴＳ−Ｈ清浄化／処理用溶液を処理済みナイロン６，６カーペットサンプルの清浄化後の歩行汚染および染みに対してより耐性にする能力についてＣＳ−２清浄化用溶液と比較した（溶液の配合については表２を参照すること）。
【０１４３】
この試験シリーズで清浄化しようとするカーペットは、次の通り処理されていたトランジション（ＴＲＡＮＳＩＴＩＯＮ）（商標）ＩＩＩナイロン６，６カーペットであった。
カーペット１：０．５％ＳＯＦでＦＣ−６６１染み遮断ポリマー、０．１％ＳＯＦでポリマーＡ抗汚染ポリマー。
カーペット２：０．５％ＳＯＦでＳＲ−５００染み遮断ポリマー、０．１％ＳＯＦでポリマーＡ抗汚染ポリマー。
カーペット３：０．５％ＳＯＦでＦＣ−６６１染み遮断ポリマー、０．０７５％ＳＯＦでポリマーＡ抗汚染ポリマー、０．０２５％ＳＯＦでＰＭ−１６６１カーペット保護剤。
【０１４４】
カーペット清浄化手順を用いて、清浄化／抽出サイクル数を０〜２の間で変えた。清浄化／抽出後、すべてのカーペットサンプルの耐汚染性を「歩行汚染試験」を用いて、耐染み性を耐染み性試験を用いて評価した。比較例Ｃ１、Ｃ５およびＣ７については、カーペットを元の状態で評価した。すなわち、カーペットを評価の前に清浄化しなかった。
【０１４５】
表６に示した結果は、第１のシリーズの結果が上付き数字１で示されている一方で、第２の試験シリーズの結果が上付き数字２で示されている二つの試験シリーズの組み合わせを表している。
【０１４６】
【表６】
2004532944.tif 000010
【０１４７】
表６のデータは本発明の利点をさらに例示している。すべてのカーペットサンプルについて、清浄化／処理用溶液、すなわち、抗汚染ポリマーと染み遮断ポリマーの組み合わせを含有する清浄化用溶液（すなわち、ＣＴＳ−ＤおよびＣＴＳ−Ｈ）で清浄化されたカーペットは、これらのポリマーのない同じ清浄化用溶液（ＣＳ−２）で清浄化された同じカーペットサンプルと比べた時、改善された耐汚染性および耐染み性を示した。
【０１４８】
実施例１６〜１７ならびに比較例Ｃ７およびＣ１５〜Ｃ１６
この評価シリーズにおいて、ビッセル（ＢＩＳＳＥＬＬ）（商標）ファイバー・クレンジング・フォーミュラ（多アレルゲン除去）・カーペット・ディタージェント（Ｆｉｂｅｒ  Ｃｌｅａｎｓｉｎｇ  Ｆｏｒｍｕｌａ（Ｍｕｌｔｉ−Ａｌｌｅｒｇｅｎ  Ｒｅｍｏｖａｌ）Ｃａｒｐｅｔ  Ｄｅｔｅｒｇｅｎｔ）（ＣＳ−３）から配合されたＣＴＳ−Ｉ清浄化／処理用溶液を処理済みトランジション（ＴＲＡＮＳＩＴＩＯＮ）（商標）ナイロン６，６カーペット（すなわちカーペット３）サンプルの清浄化後の歩行汚染および染みに対してより耐性にする能力についてＣＳ−３清浄化用溶液と比較した（溶液の配合については表３を参照すること）。
【０１４９】
カーペット清浄化手順を用いて、清浄化／抽出サイクル数を０〜２の間で変えた。清浄化／抽出後、すべてのカーペットサンプルの耐汚染性を「歩行汚染試験」を用いて、耐染み性を耐染み性試験を用いて評価した。比較例Ｃ７については、カーペットを元の状態で評価した。すなわち、カーペットを評価の前に清浄化しなかった。
【０１５０】
表７に示した結果は、二つの試験シリーズの第２が上付き数字２で示されていることを表している。
【０１５１】
【表７】
2004532944.tif 000011
【０１５２】
表７のデータは、清浄化／処理用溶液ＣＴＳ−Ｉが清浄化済みカーペットに耐汚染性および耐染み性を付与するに際して清浄化用溶液ＣＳ−３を凌駕したことを示して、本発明の利点を再び例示している。
【０１５３】
実施例１８ならびに比較例Ｃ１およびＣ１７
この評価シリーズにおいて、Ｐ．Ｃ．Ａ（商標）パワード・クリーニング・エージェント・フォーミュラ５（Ｐｏｗｅｒｅｄ  Ｃｌｅａｎｉｎｇ  Ａｇｅｎｔ  Ｆｏｒｍｕｌａ５）（ＣＳ−４）から配合されたＣＴＳ−Ｊ清浄化／処理用溶液を処理済みトランジション（ＴＲＡＮＳＩＴＩＯＮ）（商標）ＩＩＩナイロン６，６カーペット（すなわちカーペット１）サンプルの清浄化後の歩行汚染および染みに対してより耐性にする能力についてＣＳ−４清浄化用溶液と比較した（溶液の配合については表４を参照すること）。
【０１５４】
カーペット清浄化手順を用いて、清浄化／抽出サイクル数を０〜３の間で変えた。清浄化／抽出後、すべてのカーペットサンプルの耐汚染性を「歩行汚染試験」を用いて、耐染み性を耐染み性試験を用いて評価した。比較例Ｃ１については、カーペットを元の状態で評価した。すなわち、カーペットを評価の前に清浄化しなかった。
【０１５５】
表８に示した結果は、二つの試験シリーズの第１が上付き数字１で示されていることを表している。
【０１５６】
【表８】
2004532944.tif 000012
【０１５７】
表８のデータは、清浄化／処理用溶液ＣＴＳ−Ｊが清浄化済みカーペットに耐汚染性および耐染み性を付与するに際して清浄化用溶液ＣＳ−４を凌駕したことを示して、本発明の利点を再び例示している。
【０１５８】
実施例１９〜２１および比較例Ｃ１８〜Ｃ１９
この実施例１９〜２１において、カーペット清浄化手順を用い、そして二回の清浄化／抽出サイクルを用いてカーペット５（すなわちクイーン（ＱＵＥＥＮ（商標）ナイロン６，６カーペット）を清浄化／処理するために、種々の重量比（ＣＳＴ−Ｅ、ＣＳＴ−ＦおよびＣＳＴ−Ｇについてそれぞれ約４：４、３：５および２：６）であるが、ほぼ同じ全固形物レベルでポリマーＡ抗汚染ポリマーおよびポリマーＢ染み遮断ポリマーを含有するビッセル（ＢＩＳＳＥＬＬ）（商標）ファイバー・クレンジング・フォーミュラ・カーペット・ディタージェント（Ｆｉｂｅｒ  Ｃｌｅａｎｓｉｎｇ  Ｆｏｒｍｕｌａ  Ｃａｒｐｅｔ  Ｄｅｔｅｒｇｅｎｔ）（ＣＳ−２）を用いた（清浄化／処理用溶液の配合については表２を参照すること）。清浄化／抽出後、すべてのカーペットサンプルの耐汚染性を「歩行汚染試験」を用いて、耐染み性を耐染み性試験を用いて評価した。
【０１５９】
比較例Ｃ１８においては、ＣＳ−２Ａカーペット洗浄剤を用いた（すなわち、専有の抗汚染剤を含有するＣＳ−２洗浄剤）ことを除き、実施例１９〜２１の場合と同じ手順に従った。
【０１６０】
比較例Ｃ１９においては、耐汚染性および耐染み性の評価の前に、カーペットを清浄化しなかったか、および／または清浄化／処理しなかった。
【０１６１】
この試験の結果を表９に示している。
【０１６２】
【表９】
2004532944.tif 000013
【０１６３】
表９のデータは、ポリマーＡ対ポリマーＢの４：４、３：５および２：６の比を含むカーペット洗浄剤がすべてカーペットに耐汚染性と耐染み性の両方を付与する際に同等に機能したことを示している。これは、洗浄剤中の成分の様々な比を用いて良好な性能を達成し、性能が成分比に大して影響を受けなかったことを表している。本発明のすべての三種の清浄化／処理用組成物は、専有の抗汚染剤を含有するカーペット洗浄剤を凌駕し、試験前に清浄化されなかったカーペットが示した性能に近づいた。
【国際公開パンフレット】
2004532944.tif 000014
2004532944.tif 000015
2004532944.tif 000016
2004532944.tif 000017
2004532944.tif 000018
2004532944.tif 000019
2004532944.tif 000020
2004532944.tif 000021
2004532944.tif 000022
2004532944.tif 000023
2004532944.tif 000024
2004532944.tif 000025
2004532944.tif 000026
2004532944.tif 000027
2004532944.tif 000028
2004532944.tif 000029
2004532944.tif 000030
2004532944.tif 000031
2004532944.tif 000032
2004532944.tif 000033
2004532944.tif 000034
2004532944.tif 000035
2004532944.tif 000036
2004532944.tif 000037
2004532944.tif 000038
2004532944.tif 000039
2004532944.tif 000040
2004532944.tif 000041
2004532944.tif 000042
2004532944.tif 000043
2004532944.tif 000044
2004532944.tif 000045
2004532944.tif 000046
2004532944.tif 000047
2004532944.tif 000048
2004532944.tif 000049
2004532944.tif 000050
2004532944.tif 000051
2004532944.tif 000052
2004532944.tif 000053
2004532944.tif 000054
2004532944.tif 000055
2004532944.tif 000056
2004532944.tif 000057
2004532944.tif 000058
2004532944.tif 000059
2004532944.tif 000060
2004532944.tif 000061
2004532944.tif 000062
2004532944.tif 000063
2004532944.tif 000064
2004532944.tif 000065
【国際調査報告】
2004532944.tif 000066
2004532944.tif 000067